(57)【要約】  高い上限温度、低い下限温度、小さな粘度、大きな光学異方性、正に大きな誘電率異方性のような特性の少なくとも１つを充足する、またはこれらの特性の少なくとも２つのあいだで適切なバランスを有する液晶組成物を含有し、調光に適した液晶複合体、およびこの液晶複合体を有する液晶調光素子を提供する。  正に大きな誘電率異方性を有する特定の化合物を含有する液晶組成物と重合体とを含有する液晶複合体であり、この液晶複合体は、高い上限温度または低い下限温度を有する特定の化合物や負に大きな誘電率異方性を有する特定の化合物をさらに含有してもよい。【特許請求の範囲】
【請求項１】
第一成分として、式（１）で表される化合物から選択された少なくとも１つの化合物を含有する液晶組成物と重合体とを含有する、液晶複合体。
2019026621.tif 000047
式（１）において、Ｒ１は、炭素数１から１２のアルキル、炭素数１から１２のアルコキシ、または炭素数２から１２のアルケニルであり；環Ａは、１，４−シクロヘキシレン、１，４−フェニレン、２−フルオロ−１，４−フェニレン、２，３−ジフルオロ−１，４−フェニレン、２，６−ジフルオロ−１，４−フェニレン、ピリミジン−２，５−ジイル、１，３−ジオキサン−２，５−ジイル、またはテトラヒドロピラン−２，５−ジイルであり；Ｚ１は、単結合、エチレン、カルボニルオキシ、またはジフルオロメチレンオキシであり；Ｘ１およびＸ２は独立して、水素またはフッ素であり；Ｙ１は、フッ素、塩素、シアノ、少なくとも１つの水素がフッ素または塩素で置き換えられた炭素数１から１２のアルキル、少なくとも１つの水素がフッ素または塩素で置き換えられた炭素数１から１２のアルコキシ、または少なくとも１つの水素がフッ素または塩素で置き換えられた炭素数２から１２のアルケニルオキシであり；ａは、１、２、３、または４である。
【請求項２】
液晶組成物が、第一成分として、式（１−１）から式（１−４７）で表される化合物の群から選択された少なくとも１つの化合物を含有する、請求項１に記載の液晶複合体。
2019026621.tif 000048
2019026621.tif 000049
2019026621.tif 000050
2019026621.tif 000051
2019026621.tif 000052
2019026621.tif 000053
式（１−１）から式（１−４７）において、Ｒ１は、炭素数１から１２のアルキル、炭素数１から１２のアルコキシ、または炭素数２から１２のアルケニルであり、Ｘ１およびＸ２は独立して、水素またはフッ素であり；Ｙ１は、フッ素、塩素、シアノ、少なくとも１つの水素がフッ素または塩素で置き換えられた炭素数１から１２のアルキル、少なくとも１つの水素がフッ素または塩素で置き換えられた炭素数１から１２のアルコキシ、または少なくとも１つの水素がフッ素または塩素で置き換えられた炭素数２から１２のアルケニルオキシである。
【請求項３】
液晶組成物の重量に基づいて、第一成分の割合が５重量％から９０重量％の範囲である、請求項１または２に記載の液晶複合体。
【請求項４】
液晶組成物が、第二成分として、式（２）で表される化合物から選択された少なくとも１つの化合物を含有する、請求項１から３のいずれか１項に記載の液晶複合体。
2019026621.tif 000054
式（２）において、Ｒ２およびＲ３は独立して、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；環Ｂおよび環Ｃは独立して、１，４−シクロヘキシレン、１，４−フェニレン、２−フルオロ−１，４−フェニレン、２，５−ジフルオロ−１，４−フェニレン、またはピリミジン−２，５−ジイルであり；Ｚ２は、単結合、エチレン、エチニレン、またはカルボニルオキシであり；ｂは、１、２、または３である。
【請求項５】
液晶組成物が、第二成分として、式（２−１）から式（２−２３）で表される化合物の群から選択された少なくとも１つの化合物を含有する、請求項１から４のいずれか１項に記載の液晶複合体。
2019026621.tif 000055
2019026621.tif 000056
式（２−１）から式（２−２３）において、Ｒ２およびＲ３は独立して、炭素数１から１２のアルキル、炭素数１から１２のアルコキシ、炭素数２から１２のアルケニル、または少なくとも１つの水素がフッ素または塩素で置き換えられた炭素数２から１２のアルケニルである。
【請求項６】
液晶組成物の重量に基づいて、第二成分の割合が５重量％から９０重量％の範囲である、請求項４または５に記載の液晶複合体。
【請求項７】
液晶組成物が、第三成分として、式（３）で表される化合物から選択された少なくとも１つの化合物を含有する、請求項１から６のいずれか１項に記載の液晶複合体。
2019026621.tif 000057
式（３）において、Ｒ４およびＲ５は独立して、炭素数１から１２のアルキル、炭素数１から１２のアルコキシ、炭素数２から１２のアルケニル、または炭素数２から１２のアルケニルオキシであり；環Ｄおよび環Ｆは独立して、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルであり；環Ｅは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、または７，８−ジフルオロクロマン−２，６−ジイルであり；Ｚ３およびＺ４は独立して、単結合、エチレン、カルボニルオキシ、またはメチレンオキシであり；ｃは、１、２、または３であり、ｄは、０または１であり；ｃとｄとの和は３以下である。
【請求項８】
液晶組成物が、第三成分として、式（３−１）から式（３−２２）で表される化合物の群から選択された少なくとも１つの化合物を含有する、請求項１から７のいずれか１項に記載の液晶複合体。
2019026621.tif 000058
2019026621.tif 000059
式（３−１）から式（３−２２）において、Ｒ４およびＲ５は独立して、炭素数１から１２のアルキル、炭素数１から１２のアルコキシ、炭素数２から１２のアルケニル、または炭素数２から１２のアルケニルオキシである。
【請求項９】
液晶組成物の重量に基づいて、第三成分の割合が３重量％から２５重量％の範囲である、請求項７または８に記載の液晶複合体。
【請求項１０】
重合体が、式（４）で表される化合物から選択された少なくとも１つの化合物を含む重合性化合物から誘導された重合体である、請求項１から９のいずれか１項に記載の液晶複合体。
2019026621.tif 000060
式（４）において、Ｚ５は炭素数１から２０のアルキレンであり、このアルキレンにおいて、少なくとも１つの水素は、炭素数１から５のアルキル、フッ素、塩素、またはＰ３で置き換えられてもよく、少なくとも１つの−ＣＨ２−は、−Ｏ−、−ＣＯ−、−ＣＯＯ−、−ＯＣＯ−、−ＮＨ−、−Ｎ（Ｒ６）−、−ＣＨ＝ＣＨ−、または−Ｃ≡Ｃ−で置き換えられてもよく、少なくとも１つの−ＣＨ２−は、炭素環式または複素環式の飽和脂肪族化合物、炭素環式または複素環式の不飽和脂肪族化合物、または炭素環式または複素環式の芳香族化合物から２つの水素を除くことによって生成した二価基で置き換えられてもよく、これらの二価基において、炭素数は５から３５であり、少なくとも１つの水素は、Ｒ６またはＰ３で置き換えられてもよく、ここでＲ６は、炭素数１から１２のアルキルであり、このアルキルにおいて、少なくとも１つの−ＣＨ２−は、−Ｏ−、−ＣＯ−、−ＣＯＯ−、または−ＯＣＯ−で置き換えられてもよく；Ｐ１、Ｐ２、およびＰ３は独立して、重合性基である。
【請求項１１】
式（４）において、Ｚ５が炭素数１から２０のアルキレンであり、このアルキレンにおいて、少なくとも１つの水素は、炭素数１から５のアルキル、フッ素、塩素、またはＰ３で置き換えられてもよく、少なくとも１つの−ＣＨ２−は、−Ｏ−、−ＣＯ−、−ＣＯＯ−、−ＯＣＯ−、−ＮＨ−、−Ｎ（Ｒ６）−、−ＣＨ＝ＣＨ−、または−Ｃ≡Ｃ−で置き換えられてもよく、少なくとも１つの水素は、Ｒ６またはＰ３で置き換えられてもよく、ここでＲ６は、炭素数１から１２のアルキルであり、このアルキルにおいて、少なくとも１つの−ＣＨ２−は、−Ｏ−、−ＣＯ−、−ＣＯＯ−、または−ＯＣＯ−で置き換えられてもよく；Ｐ１、Ｐ２、およびＰ３は独立して、重合性基である、請求項１０に記載の液晶複合体。
【請求項１２】
式（４）において、Ｐ１、Ｐ２、およびＰ３が独立して、式（Ｐ−１）から式（Ｐ−６）で表される重合性基の群から選択された基である、請求項１０または１１に記載の液晶複合体。
2019026621.tif 000061
式（Ｐ−１）から式（Ｐ−６）において、Ｍ１、Ｍ２、およびＭ３は独立して、水素、フッ素、炭素数１から５のアルキル、または少なくとも１つの水素がフッ素または塩素で置き換えられた炭素数１から５のアルキルである。
【請求項１３】
式（４）において、Ｐ１、Ｐ２、およびＰ３の少なくとも１つがアクリロイルオキシまたはメタクリロイルオキシである、請求項１０から１２のいずれか１項に記載の液晶複合体。
【請求項１４】
重合体が、式（５）で表される化合物から選択された少なくとも１つの化合物を含む重合性化合物から誘導された重合体である、請求項１から９のいずれか１項に記載の液晶複合体。
2019026621.tif 000062
式（５）において、Ｍ４およびＭ５は独立して、水素またはメチルであり；Ｚ６は炭素数２１から８０のアルキレンであり、このアルキレンにおいて、少なくとも１つの水素は、炭素数１から２０のアルキル、フッ素、または塩素で置き換えられてもよく、少なくとも１つの−ＣＨ２−は、−Ｏ−、−ＣＯ−、−ＣＯＯ−、−ＯＣＯ−、−ＮＨ−、−Ｎ（Ｒ６）−、−ＣＨ＝ＣＨ−、または−Ｃ≡Ｃ−で置き換えられてもよく、ここでＲ６は、炭素数１から１２のアルキルであり、このアルキルにおいて、少なくとも１つの−ＣＨ２−は、−Ｏ−、−ＣＯ−、−ＣＯＯ−、または−ＯＣＯ−で置き換えられてもよい。
【請求項１５】
重合体が、式（６）で表される化合物から選択された少なくとも１つの化合物を含む重合性化合物から誘導された重合体である、請求項１から９のいずれか１項に記載の液晶複合体。
2019026621.tif 000063
式（６）において、Ｍ６は水素またはメチルであり；Ｚ７は単結合または炭素数１から５のアルキレンであり、このアルキレンにおいて、少なくとも１つの水素は、フッ素または塩素で置き換えられてもよく、少なくとも１つの−ＣＨ２−は、−Ｏ−、−ＣＯ−、−ＣＯＯ−、または−ＯＣＯ−で置き換えられてもよく；Ｒ７は炭素数１から４０のアルキルであり、このアルキルにおいて、少なくとも１つの水素は、フッ素または塩素で置き換えられてもよく、少なくとも１つの−ＣＨ２−は、−Ｏ−、−ＣＯ−、−ＣＯＯ−、または−ＯＣＯ−で置き換えられてもよく、少なくとも１つの−ＣＨ２−は、炭素環式または複素環式の飽和脂肪族化合物、炭素環式または複素環式の不飽和脂肪族化合物、または炭素環式または複素環式の芳香族化合物から２つの水素を除くことによって生成した二価基で置き換えられてもよく、これらの二価基において、炭素数は５から３５であり、少なくとも１つの水素は、炭素数１から１２のアルキルで置き換えられてもよく、このアルキルにおいて、少なくとも１つの−ＣＨ２−は、−Ｏ−、−ＣＯ−、−ＣＯＯ−、または−ＯＣＯ−で置き換えられてもよい。
【請求項１６】
式（６）において、Ｍ６が水素またはメチルであり；Ｚ７が単結合または炭素数１から５のアルキレンであり、このアルキレンにおいて、少なくとも１つの水素は、フッ素または塩素で置き換えられてもよく、少なくとも１つの−ＣＨ２−は、−Ｏ−、−ＣＯ−、−ＣＯＯ−、または−ＯＣＯ−で置き換えられてもよく；Ｒ７が炭素数１から４０のアルキルであり、このアルキルにおいて、少なくとも１つの水素は、フッ素または塩素で置き換えられてもよく、少なくとも１つの−ＣＨ２−は、−Ｏ−、−ＣＯ−、−ＣＯＯ−、または−ＯＣＯ−で置き換えられてもよい、請求項１５に記載の液晶複合体。
【請求項１７】
重合体が、式（７）、式（８）、および式（９）で表される化合物の群から選択された少なくとも１つの化合物を含む重合性化合物から誘導された重合体である、請求項１から９のいずれか１項に記載の液晶複合体。
2019026621.tif 000064
式（７）、式（８）、および式（９）において、環Ｇ、環Ｉ、環Ｊ、環Ｋ、環Ｌ、および環Ｍは独立して、１，４−シクロへキシレン、１，４−フェニレン、１，４−シクロへキセニレン、ピリジン−２，５−ジイル、１，３−ジオキサン−２，５−ジイル、ナフタレン−２，６−ジイル、またはフルオレン−２，７−ジイルであり、これらの二価基において、少なくとも１つの水素はフッ素、塩素、シアノ、ヒドロキシ、ホルミル、トリフルオロアセチル、ジフルオロメチル、トリフルオロメチル、炭素数１から５のアルキル、炭素数１から５のアルコキシ、炭素数２から５のアルコキシカルボニル、または炭素数１から５のアルカノイルで置き換えられてもよく；Ｚ８、Ｚ１０、Ｚ１２、Ｚ１３、およびＺ１７は独立して、単結合、−Ｏ−、−ＣＯＯ−、−ＯＣＯ−、または−ＯＣＯＯ−であり；Ｚ９、Ｚ１１、Ｚ１４、およびＺ１６は独立して、単結合、−ＯＣＨ２−、−ＣＨ２Ｏ−、−ＣＯＯ−、−ＯＣＯ−、−ＣＯＳ−、−ＳＣＯ−、−ＯＣＯＯ−、−ＣＯＮＨ−、−ＮＨＣＯ−、−ＣＦ２Ｏ−、−ＯＣＦ２−、−ＣＨ２ＣＨ２−、−ＣＦ２ＣＦ２−、−ＣＨ＝ＣＨＣＯＯ−、−ＯＣＯＣＨ＝ＣＨ−、−ＣＨ２ＣＨ２ＣＯＯ−、−ＯＣＯＣＨ２ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または−Ｃ≡Ｃ−であり；Ｚ１５は単結合、−Ｏ−または−ＣＯＯ−であり；Ｙ２は水素、フッ素、塩素、トリフルオロメチル、トリフルオロメトキシ、シアノ、炭素数１から２０のアルキル、炭素数２から２０のアルケニル、炭素数１から２０のアルコキシ、または炭素数２から２０のアルコキシカルボニルであり；ｆおよびｈは１から４の整数であり；ｋおよびｍは独立して、０から３の整数であり；ｋおよびｍの和は１から４であり；ｅ、ｇ、ｉ、ｊ、ｌ、およびｎは独立して、０から２０の整数であり；Ｍ７からＭ１２は独立して、水素またはメチルである。
【請求項１８】
液晶複合体の重量に基づいて、液晶組成物の割合が５０重量％から９５重量％の範囲であり、重合体の割合が、５重量％から５０重量％の範囲である、請求項１から１７のいずれか１項に記載の液晶複合体。
【請求項１９】
液晶複合体の前駆体は、液晶組成物と重合性化合物とを含有する重合性組成物であり、この重合性組成物が添加物として光重合開始剤を含有する、請求項１から１８のいずれか１項に記載の液晶複合体。
【請求項２０】
調光層が請求項１から１９のいずれか１項に記載の液晶複合体であり、調光層が一対の透明基板により挟持され、透明基板が透明電極を有する、液晶調光素子。
【請求項２１】
透明基板がガラス板またはアクリル板である、請求項２０に記載の液晶調光素子。
【請求項２２】
透明基板がプラスチックフィルムである、請求項２０に記載の液晶調光素子。
【請求項２３】
請求項２０から２２のいずれか１項に記載の液晶調光素子を使用する調光窓。
【請求項２４】
請求項２０から２２のいずれか１項に記載の液晶調光素子を使用するスマートウィンドウ。
【請求項２５】
請求項１から１９のいずれか１項に記載の液晶複合体の、液晶調光素子への使用。
【請求項２６】
請求項１から１９のいずれか１項に記載の液晶複合体の、透明基板がプラスチックフィルムである液晶調光素子への使用。
【請求項２７】
請求項１から１９のいずれか１項に記載の液晶複合体の、調光窓への使用。
【請求項２８】
請求項１から１９のいずれか１項に記載の液晶複合体の、スマートウィンドウへの使用。
【発明の詳細な説明】
【技術分野】
【０００１】
本発明は、主として液晶調光素子に関する。更に詳しくは、重合体と液晶組成物とを組み合わせた液晶複合体を有する液晶調光素子に関する。
【背景技術】
【０００２】
液晶調光素子には、光散乱を利用するなどの方法がある。このような素子は窓ガラスや部屋の仕切りのような建築材料、車載部品などに使われる。これらの素子には、ガラス基板のような硬質基板に加えて、プラスチックフィルムのような軟質基板が使われる。これらの基板に挟持された液晶組成物では、印加する電圧を調節することによって、液晶分子の配列が変わる。この方法によって、液晶組成物を透過する光を制御することができるので、液晶調光素子は、ディスプレイ、光シャッター、調光窓（先行文献１）、スマートウィンドウ（先行文献２）などに幅広く使用されている。【０００３】
液晶調光素子の一例は、光散乱モードの高分子分散型である。液晶組成物は、重合体中に分散している。この素子は次の特徴を有している。素子の作製が容易である。広い面積に渡って膜厚制御が容易であるので、大きな画面の素子を作製することが可能である。偏光板を必要としないので、明るい表示が可能である。光散乱を利用するので視野角が広い。この素子は、このような優れた性質を持っているので、調光ガラス、投射型ディスプレイ、大面積ディスプレイなどの用途が期待されている。【０００４】
別の例は、ポリマーネットワーク型の液晶調光素子である。この型の素子では、重合体の三次元ネットワーク中に液晶組成物が存在する。この組成物は連続している点で、高分子分散型とは異なる。この型の素子も、高分子分散型の素子と同様な特徴を有している。ポリマーネットワーク型と高分子分散型とが混在した液晶調光素子も存在する。【０００５】
液晶調光素子には適切な特性を有する液晶組成物が用いられる。この組成物の特性を向上させることによって、良好な特性を有する素子を得ることができる。２つの特性における関連を下記の表１にまとめる。組成物の特性を素子に基づいてさらに説明する。ネマチック相の温度範囲は、素子の使用できる温度範囲に関連する。ネマチック相の好ましい上限温度は約９０℃以上であり、そしてネマチック相の好ましい下限温度は約−２０℃以下である。組成物の粘度は素子の応答時間に関連する。光の透過率を制御するためには短い応答時間が好ましい。１ミリ秒でもより短い応答時間が望ましい。したがって、組成物における小さな粘度が好ましい。低い温度における小さな粘度はさらに好ましい。組成物の弾性定数は素子の応答時間に関連する。素子において短い応答時間を達成するためには、組成物における大きな弾性定数がより好ましい。【０００６】
2019026621.tif 000002
【０００７】
組成物の光学異方性は、液晶調光素子のヘイズ率に関連する。ヘイズ率は全透過光に対する拡散光の割合である。光を遮断するときは大きなヘイズ率が好ましい。大きなヘイズ率には大きな光学異方性が好ましい。組成物における大きな誘電率異方性は、素子における低いしきい値電圧や小さな消費電力に寄与する。したがって、大きな誘電率異方性が好ましい。組成物における大きな比抵抗は、素子における大きな電圧保持率に寄与する。したがって、初期段階において大きな比抵抗を有する組成物が好ましい。長時間使用したあと、大きな比抵抗を有する組成物が好ましい。光や熱に対する組成物の安定性や耐候性は、素子の寿命に関連する。この安定性や耐候性が良好であるとき、寿命が長い。素子にはこれらの特性が望まれている。【０００８】
液晶調光素子には、ノーマルモードとリバースモードがある。ノーマルモードでは電圧無印加時に不透明であり、電圧印加時に透明になる。リバースモードでは電圧無印加時に透明であり、電圧印加時に不透明になる。ノーマルモードの素子が広く用いられており、この素子は、安価であり、作製が容易であるという長所がある。
【先行技術文献】
【特許文献】
【０００９】
【特許文献１】特開平０６−２７３７２５号公報
【特許文献２】国際公開２０１１−９６３８６号
【特許文献３】特開昭６３−２７８０３５号公報
【特許文献４】特開平０１−１９８７２５号公報
【特許文献５】特開平０７−１０４２６２号公報
【特許文献６】特開平０７−１７５０４５号公報
【発明の概要】
【発明が解決しようとする課題】
【００１０】
本発明の課題は、ネマチック相の高い上限温度、ネマチック相の低い下限温度、小さな粘度、大きな光学異方性、正に大きな誘電率異方性、大きな比抵抗、光に対する高い安定性、熱に対する高い安定性、大きな弾性定数のような特性の少なくとも１つを充足する液晶組成物を含有し、調光に適した液晶複合体を提供することである。別の課題は、これらの特性の少なくとも２つのあいだで適切なバランスを有する液晶組成物を含有し、調光に適した液晶複合体を提供することである。別の課題は、このような液晶複合体を有する液晶調光素子を提供することである。別の課題は、短い応答時間、大きな電圧保持率、低いしきい値電圧、大きなヘイズ率、長い寿命のような特性を有する液晶調光素子を提供することである。
【課題を解決するための手段】
【００１１】
本発明は、第一成分として、式（１）で表される化合物から選択された少なくとも１つの化合物を含有する液晶組成物と重合体とを含有する液晶複合体、この複合体を有する液晶調光素子などに関する。
2019026621.tif 000003
式（１）において、Ｒ１は、炭素数１から１２のアルキル、炭素数１から１２のアルコキシ、または炭素数２から１２のアルケニルであり；環Ａは、１，４−シクロヘキシレン、１，４−フェニレン、２−フルオロ−１，４−フェニレン、２，３−ジフルオロ−１，４−フェニレン、２，６−ジフルオロ−１，４−フェニレン、ピリミジン−２，５−ジイル、１，３−ジオキサン−２，５−ジイル、またはテトラヒドロピラン−２，５−ジイルであり；Ｚ１は、単結合、エチレン、カルボニルオキシ、またはジフルオロメチレンオキシであり；Ｘ１およびＸ２は独立して、水素またはフッ素であり；Ｙ１は、フッ素、塩素、シアノ、少なくとも１つの水素がフッ素または塩素で置き換えられた炭素数１から１２のアルキル、少なくとも１つの水素がフッ素または塩素で置き換えられた炭素数１から１２のアルコキシ、または少なくとも１つの水素がフッ素または塩素で置き換えられた炭素数２から１２のアルケニルオキシであり；ａは、１、２、３、または４である。
【発明の効果】
【００１２】
本発明の長所は、ネマチック相の高い上限温度、ネマチック相の低い下限温度、小さな粘度、大きな光学異方性、正に大きな誘電率異方性、大きな比抵抗、光に対する高い安定性、熱に対する高い安定性、大きな弾性定数のような特性の少なくとも１つを充足する液晶組成物を含有し、調光に適した液晶複合体を提供することである。別の長所は、これらの特性の少なくとも２つのあいだで適切なバランスを有する液晶組成物を含有し、調光に適した液晶複合体を提供することである。別の長所は、このような液晶複合体を有する液晶調光素子を提供することである。別の長所は、短い応答時間、大きな電圧保持率、低いしきい値電圧、大きなヘイズ率、長い寿命のような特性を有する液晶調光素子を提供することである。
【発明を実施するための形態】
【００１３】
この明細書では、「液晶性化合物」、「重合性化合物」、「液晶組成物」、「重合性組成物」、「液晶複合体」、「液晶調光素子」などの用語を用いる。「液晶性化合物」は、ネマチック相、スメクチック相などの液晶相を有する化合物および液晶相を有しないが、ネマチック相の温度範囲、粘度、誘電率異方性のような特性を調節する目的で組成物に添加される化合物の総称である。この化合物は、例えば１，４−シクロヘキシレンや１，４−フェニレンのような六員環を有し、その分子構造は棒状（rod like）である。「重合性化合物」は、液晶組成物中に重合体を生成させる目的で添加される化合物である。アルケニルを有する液晶性化合物は、その意味では重合性ではない。
【００１４】
「液晶組成物」は、複数の液晶性化合物を混合することによって調製される。この液晶組成物に、光学活性化合物、酸化防止剤、紫外線吸収剤、色素、消泡剤、極性化合物のような添加物が必要に応じて添加される。液晶性化合物の割合は、添加物を添加した場合であっても、添加物を含まない液晶組成物に基づいた重量百分率（重量％）で表される。添加物の割合は、添加物を含まない液晶組成物に基づいた重量百分率（重量％）で表される。すなわち、液晶性化合物や添加物の割合は、液晶性化合物の全重量に基づいて算出される。
【００１５】
「重合性組成物」は、液晶組成物に重合性化合物を混合することによって調製される。すなわち、重合性組成物は、少なくとも１つの重合性化合物と液晶組成物との混合物である。重合性化合物には、重合開始剤、重合禁止剤、極性化合物のような添加物が必要に応じて添加される。重合性化合物や液晶組成物の割合は、添加物を添加した場合であっても、添加物を含まない重合性組成物に基づいた重量百分率（重量％）で表される。重合開始剤、重合禁止剤、極性化合物のような添加物の割合は、液晶組成物に基づいた重量百分率（重量％）で表される。「液晶複合体」は、重合性組成物の重合処理によって生成する。「液晶調光素子」は、液晶複合体を有し、調光に用いられる液晶パネルおよび液晶モジュールの総称である。
【００１６】
「ネマチック相の上限温度」を「上限温度」と略すことがある。「ネマチック相の下限温度」を「下限温度」と略すことがある。「比抵抗が大きい」は、組成物が初期段階において大きな比抵抗を有し、そして長時間使用したあと、大きな比抵抗を有することを意味する。「電圧保持率が大きい」は、素子が初期段階において室温だけでなく上限温度に近い温度でも大きな電圧保持率を有し、そして長時間使用したあと室温だけでなく上限温度に近い温度でも大きな電圧保持率を有することを意味する。組成物や素子の特性が経時変化試験によって検討されることがある。「誘電率異方性を上げる」の表現は、誘電率異方性が正である組成物のときは、その値が正に増加することを意味し、誘電率異方性が負である組成物のときは、その値が負に増加することを意味する。
【００１７】
式（１）で表される化合物を「化合物（１）」と略すことがある。式（１）で表される化合物から選択された少なくとも１つの化合物を「化合物（１）」と略すことがある。「化合物（１）」は、式（１）で表される１つの化合物、２つの化合物の混合物、または３つ以上の化合物の混合物を意味する。他の式で表される化合物についても同様である。「少なくとも１つの‘Ａ’」の表現は、‘Ａ’の数は任意であることを意味する。「少なくとも１つの‘Ａ’は、‘Ｂ’で置き換えられてもよい」の表現は、‘Ａ’の数が１つのとき、‘Ａ’の位置は任意であり、‘Ａ’の数が２つ以上のときも、それらの位置は制限なく選択できる。このルールは、「少なくとも１つの‘Ａ’が、‘Ｂ’で置き換えられた」の表現にも適用される。
【００１８】
「少なくとも１つの−ＣＨ２−は−Ｏ−で置き換えられてもよい」のような表現がこの明細書で使われることがある。この場合、−ＣＨ２−ＣＨ２−ＣＨ２−は、隣接しない−ＣＨ２−が−Ｏ−で置き換えられることによって−Ｏ−ＣＨ２−Ｏ−に変換されてもよい。しかしながら、隣接した−ＣＨ２−が−Ｏ−で置き換えられることはない。この置き換えでは−Ｏ−Ｏ−ＣＨ２−（ペルオキシド）が生成するからである。すなわち、この表現は、「１つの−ＣＨ２−は−Ｏ−で置き換えられてもよい」と「少なくとも２つの隣接しない−ＣＨ２−は−Ｏ−で置き換えられてもよい」の両方とを意味する。このルールは、−Ｏ−への置き換えだけでなく、−ＣＨ＝ＣＨ−や−ＣＯＯ−のような二価基への置き換えにも適用される。
【００１９】
成分化合物の化学式において、末端基Ｒ１の記号を複数の化合物に用いる。これらの化合物において、任意の２つのＲ１が表す２つの基は同一であってもよく、または異なってもよい。例えば、化合物（１−１）のＲ１がエチルであり、化合物（１−２）のＲ１がエチルであるケースがある。化合物（１−１）のＲ１がエチルであり、化合物（１−２）のＲ１がプロピルであるケースもある。このルールは、他の記号にも適用される。式（１）において、添え字‘ａ’が２のとき、２つの環Ａが存在する。この化合物において、２つの環Ａが表す２つの基は、同一であってもよく、または異なってもよい。このルールは、添え字‘ａ’が２より大きいとき、任意の２つの環Ａにも適用される。このルールは、他の記号にも適用される。このルールは、化合物が同一の記号で表される置換基を有する場合にも適用される。
【００２０】
六角形で囲んだＡ、Ｂ、Ｃ、Ｄなどの記号はそれぞれ環Ａ、環Ｂ、環Ｃ、環Ｄなどの環に対応し、六員環、縮合環などの環を表す。「環Ａおよび環Ｂは独立して、Ｘ、Ｙ、またはＺである」の表現では、主語が複数であるから、「独立して」を用いる。主語が「環Ａ」であるときは、主語が単数であるから「独立して」を用いない。「環Ａ」が複数の式で使われる場合には、「同一であってもよく、または異なってもよい」のルールが「環Ａ」に適用される。他の基についても同様である。
【００２１】
２−フルオロ−１，４−フェニレンは、下記の２つの二価基を意味する。化学式において、フッ素は左向き（Ｌ）であってもよいし、右向き（Ｒ）であってもよい。このルールは、テトラヒドロピラン−２，５−ジイルのような、環から２つの水素を除くことによって生成した、左右非対称な二価基にも適用される。このルールは、カルボニルオキシ（−ＣＯＯ−または−ＯＣＯ−）のような二価の結合基にも適用される。
2019026621.tif 000004
【００２２】
液晶性化合物のアルキルは、直鎖状または分岐状であり、環状アルキルを含まない。液晶性化合物において、直鎖状アルキルは、分岐状アルキルよりも好ましい。これらのことは、アルコキシ、アルケニルなどの末端基についても同様である。１，４−シクロヘキシレンに関する立体配置は、上限温度を上げるためにシスよりもトランスが好ましい。
【００２３】
本発明は、下記の項などである。
【００２４】
項１．  第一成分として、式（１）で表される化合物から選択された少なくとも１つの化合物を含有する液晶組成物と、重合体とを含有する、液晶複合体。
2019026621.tif 000005
式（１）において、Ｒ１は、炭素数１から１２のアルキル、炭素数１から１２のアルコキシ、または炭素数２から１２のアルケニルであり；環Ａは、１，４−シクロヘキシレン、１，４−フェニレン、２−フルオロ−１，４−フェニレン、２，３−ジフルオロ−１，４−フェニレン、２，６−ジフルオロ−１，４−フェニレン、ピリミジン−２，５−ジイル、１，３−ジオキサン−２，５−ジイル、またはテトラヒドロピラン−２，５−ジイルであり；Ｚ１は、単結合、エチレン、カルボニルオキシ、またはジフルオロメチレンオキシであり；Ｘ１およびＸ２は独立して、水素またはフッ素であり；Ｙ１は、フッ素、塩素、シアノ、少なくとも１つの水素がフッ素または塩素で置き換えられた炭素数１から１２のアルキル、少なくとも１つの水素がフッ素または塩素で置き換えられた炭素数１から１２のアルコキシ、または少なくとも１つの水素がフッ素または塩素で置き換えられた炭素数２から１２のアルケニルオキシであり；ａは、１、２、３、または４である。
【００２５】
項２．  液晶組成物が、第一成分として、式（１−１）から式（１−４７）で表される化合物の群から選択された少なくとも１つの化合物を含有する、項１に記載の液晶複合体。
2019026621.tif 000006
【００２６】
2019026621.tif 000007
【００２７】
2019026621.tif 000008
【００２８】
2019026621.tif 000009
【００２９】
2019026621.tif 000010
【００３０】
2019026621.tif 000011
式（１−１）から式（１−４７）において、Ｒ１は、炭素数１から１２のアルキル、炭素数１から１２のアルコキシ、または炭素数２から１２のアルケニルであり、Ｘ１およびＸ２は独立して、水素またはフッ素であり；Ｙ１は、フッ素、塩素、シアノ、少なくとも１つの水素がフッ素または塩素で置き換えられた炭素数１から１２のアルキル、少なくとも１つの水素がフッ素または塩素で置き換えられた炭素数１から１２のアルコキシ、または少なくとも１つの水素がフッ素または塩素で置き換えられた炭素数２から１２のアルケニルオキシである。
【００３１】
項３．  液晶組成物の重量に基づいて、第一成分の割合が５重量％から９０重量％の範囲である、項１または２に記載の液晶複合体。
【００３２】
項４．  液晶組成物が、第二成分として、式（２）で表される化合物から選択された少なくとも１つの化合物を含有する、項１から３のいずれか１項に記載の液晶複合体。
2019026621.tif 000012
式（２）において、Ｒ２およびＲ３は独立して、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；環Ｂおよび環Ｃは独立して、１，４−シクロヘキシレン、１，４−フェニレン、２−フルオロ−１，４−フェニレン、２，５−ジフルオロ−１，４−フェニレン、またはピリミジン−２，５−ジイルであり；Ｚ２は、単結合、エチレン、エチニレン、またはカルボニルオキシであり；ｂは、１、２、または３である。
【００３３】
項５．  液晶組成物が、第二成分として、式（２−１）から式（２−２３）で表される化合物の群から選択された少なくとも１つの化合物を含有する、項１から４のいずれか１項に記載の液晶複合体。
2019026621.tif 000013
2019026621.tif 000014
式（２−１）から式（２−２３）において、Ｒ２およびＲ３は独立して、炭素数１から１２のアルキル、炭素数１から１２のアルコキシ、炭素数２から１２のアルケニル、または少なくとも１つの水素がフッ素または塩素で置き換えられた炭素数２から１２のアルケニルである。
【００３４】
項６．  液晶組成物の重量に基づいて、第二成分の割合が５重量％から９０重量％の範囲である、項４または５に記載の液晶複合体。
【００３５】
項７．  液晶組成物が、第三成分として、式（３）で表される化合物から選択された少なくとも１つの化合物を含有する、項１から６のいずれか１項に記載の液晶複合体。
2019026621.tif 000015
式（３）において、Ｒ４およびＲ５は独立して、炭素数１から１２のアルキル、炭素数１から１２のアルコキシ、炭素数２から１２のアルケニル、または炭素数２から１２のアルケニルオキシであり；環Ｄおよび環Ｆは独立して、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルであり；環Ｅは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、または７，８−ジフルオロクロマン−２，６−ジイルであり；Ｚ３およびＺ４は独立して、単結合、エチレン、カルボニルオキシ、またはメチレンオキシであり；ｃは、１、２、または３であり、ｄは、０または１であり；ｃとｄとの和は３以下である。
【００３６】
項８．  液晶組成物が、第三成分として、式（３−１）から式（３−２２）で表される化合物の群から選択された少なくとも１つの化合物を含有する、項１から７のいずれか１項に記載の液晶複合体。
2019026621.tif 000016
2019026621.tif 000017
式（３−１）から式（３−２２）において、Ｒ４およびＲ５は独立して、炭素数１から１２のアルキル、炭素数１から１２のアルコキシ、炭素数２から１２のアルケニル、または炭素数２から１２のアルケニルオキシである。
【００３７】
項９．  液晶組成物の重量に基づいて、第三成分の割合が３重量％から２５重量％の範囲である、項７または８に記載の液晶複合体。
【００３８】
項１０．  重合体が、式（４）で表される化合物から選択された少なくとも１つの化合物を含む重合性化合物から誘導された重合体である、項１から９のいずれか１項に記載の液晶複合体。
2019026621.tif 000018
式（４）において、Ｚ５は炭素数１から２０のアルキレンであり、このアルキレンにおいて、少なくとも１つの水素は、炭素数１から５のアルキル、フッ素、塩素、またはＰ３で置き換えられてもよく、少なくとも１つの−ＣＨ２−は、−Ｏ−、−ＣＯ−、−ＣＯＯ−、−ＯＣＯ−、−ＮＨ−、−Ｎ（Ｒ６）−、−ＣＨ＝ＣＨ−、または−Ｃ≡Ｃ−で置き換えられてもよく、少なくとも１つの−ＣＨ２−は、炭素環式または複素環式の飽和脂肪族化合物、炭素環式または複素環式の不飽和脂肪族化合物、または炭素環式または複素環式の芳香族化合物から２つの水素を除くことによって生成した二価基で置き換えられてもよく、これらの二価基において、炭素数は５から３５であり、少なくとも１つの水素は、Ｒ６またはＰ３で置き換えられてもよく、ここでＲ６は、炭素数１から１２のアルキルであり、このアルキルにおいて、少なくとも１つの−ＣＨ２−は、−Ｏ−、−ＣＯ−、−ＣＯＯ−、または−ＯＣＯ−で置き換えられてもよく；Ｐ１、Ｐ２、およびＰ３は独立して、重合性基である。
【００３９】
項１１．  式（４）において、Ｚ５が炭素数１から２０のアルキレンであり、このアルキレンにおいて、少なくとも１つの水素は、炭素数１から５のアルキル、フッ素、塩素、またはＰ３で置き換えられてもよく、少なくとも１つの−ＣＨ２−は、−Ｏ−、−ＣＯ−、−ＣＯＯ−、−ＯＣＯ−、−ＮＨ−、−Ｎ（Ｒ６）−、−ＣＨ＝ＣＨ−、または−Ｃ≡Ｃ−で置き換えられてもよく、これらの二価基において、炭素数は５から３５であり、少なくとも１つの水素は、Ｒ６またはＰ３で置き換えられてもよく、ここでＲ６は、炭素数１から１２のアルキルであり、このアルキルにおいて、少なくとも１つの−ＣＨ２−は、−Ｏ−、−ＣＯ−、−ＣＯＯ−、または−ＯＣＯ−で置き換えられてもよく；Ｐ１、Ｐ２、およびＰ３は独立して、重合性基である、項１０に記載の液晶複合体。
【００４０】
項１２．  式（４）において、Ｐ１、Ｐ２、およびＰ３が独立して、式（Ｐ−１）から式（Ｐ−６）で表される重合性基の群から選択された基である、項１０または１１に記載の液晶複合体。
2019026621.tif 000019
式（Ｐ−１）から式（Ｐ−６）において、Ｍ１、Ｍ２、およびＭ３は独立して、水素、フッ素、炭素数１から５のアルキル、または少なくとも１つの水素がフッ素または塩素で置き換えられた炭素数１から５のアルキルである。
【００４１】
項１３．  式（４）において、Ｐ１、Ｐ２、およびＰ３の少なくとも１つがアクリロイルオキシまたはメタクリロイルオキシである、項１０から１２のいずれか１項に記載の液晶複合体。
【００４２】
項１４．  重合体が、式（５）で表される化合物から選択された少なくとも１つの化合物を含む重合性化合物から誘導された重合体である、項１から９のいずれか１項に記載の液晶複合体。
2019026621.tif 000020
式（５）において、Ｍ４およびＭ５は独立して、水素またはメチルであり；Ｚ６は炭素数２１から８０のアルキレンであり、このアルキレンにおいて、少なくとも１つの水素は、炭素数１から２０のアルキル、フッ素、または塩素で置き換えられてもよく、少なくとも１つの−ＣＨ２−は、−Ｏ−、−ＣＯ−、−ＣＯＯ−、−ＯＣＯ−、−ＮＨ−、−Ｎ（Ｒ６）−、−ＣＨ＝ＣＨ−、または−Ｃ≡Ｃ−で置き換えられてもよく、ここでＲ６は、炭素数１から１２のアルキルであり、このアルキルにおいて、少なくとも１つの−ＣＨ２−は、−Ｏ−、−ＣＯ−、−ＣＯＯ−、または−ＯＣＯ−で置き換えられてもよい。
【００４３】
項１５．  重合体が、式（６）で表される化合物から選択された少なくとも１つの化合物を含む重合性化合物から誘導された重合体である、項１から９のいずれか１項に記載の液晶複合体。
2019026621.tif 000021
式（６）において、Ｍ６は水素またはメチルであり；Ｚ７は単結合または炭素数１から５のアルキレンであり、このアルキレンにおいて、少なくとも１つの水素は、フッ素または塩素で置き換えられてもよく、少なくとも１つの−ＣＨ２−は、−Ｏ−、−ＣＯ−、−ＣＯＯ−、または−ＯＣＯ−で置き換えられてもよく；Ｒ７は炭素数１から４０のアルキルであり、このアルキルにおいて、少なくとも１つの水素は、フッ素または塩素で置き換えられてもよく、少なくとも１つの−ＣＨ２−は、−Ｏ−、−ＣＯ−、−ＣＯＯ−、または−ＯＣＯ−で置き換えられてもよく、少なくとも１つの−ＣＨ２−は、炭素環式または複素環式の飽和脂肪族化合物、炭素環式または複素環式の不飽和脂肪族化合物、または炭素環式または複素環式の芳香族化合物から２つの水素を除くことによって生成した二価基で置き換えられてもよく、これらの二価基において、炭素数は５から３５であり、少なくとも１つの水素は、炭素数１から１２のアルキルで置き換えられてもよく、このアルキルにおいて、少なくとも１つの−ＣＨ２−は、−Ｏ−、−ＣＯ−、−ＣＯＯ−、または−ＯＣＯ−で置き換えられてもよい。
【００４４】
項１６．  式（６）において、Ｍ６が水素またはメチルであり；Ｚ７が単結合または炭素数１から５のアルキレンであり、このアルキレンにおいて、少なくとも１つの水素は、フッ素または塩素で置き換えられてもよく、少なくとも１つの−ＣＨ２−は、−Ｏ−、−ＣＯ−、−ＣＯＯ−、または−ＯＣＯ−で置き換えられてもよく；Ｒ７が炭素数１から４０のアルキルであり、このアルキルにおいて、少なくとも１つの水素は、フッ素または塩素で置き換えられてもよく、少なくとも１つの−ＣＨ２−は、−Ｏ−、−ＣＯ−、−ＣＯＯ−、または−ＯＣＯ−で置き換えられてもよい、項１５に記載の液晶複合体。
【００４５】
項１７．  重合体が式（７）、式（８）、および式（９）で表される化合物の群から選択された少なくとも１つの化合物を含む重合性化合物から誘導された重合体である、項１から９のいずれか１項に記載の液晶複合体。
2019026621.tif 000022
式（７）、式（８）、および式（９）において、環Ｇ、環Ｉ、環Ｊ、環Ｋ、環Ｌ、および環Ｍは独立して、１，４−シクロへキシレン、１，４−フェニレン、１，４−シクロへキセニレン、ピリジン−２，５−ジイル、１，３−ジオキサン−２，５−ジイル、ナフタレン−２，６−ジイル、またはフルオレン−２，７−ジイルであり、これらの二価基において、少なくとも１つの水素はフッ素、塩素、シアノ、ヒドロキシ、ホルミル、トリフルオロアセチル、ジフルオロメチル、トリフルオロメチル、炭素数１から５のアルキル、炭素数１から５のアルコキシ、炭素数２から５のアルコキシカルボニル、または炭素数１から５のアルカノイルで置き換えられてもよく；Ｚ８、Ｚ１０、Ｚ１２、Ｚ１３、およびＺ１７は独立して、単結合、−Ｏ−、−ＣＯＯ−、−ＯＣＯ−、または−ＯＣＯＯ−であり；Ｚ９、Ｚ１１、Ｚ１４、およびＺ１６は独立して、単結合、−ＯＣＨ２−、−ＣＨ２Ｏ−、−ＣＯＯ−、−ＯＣＯ−、−ＣＯＳ−、−ＳＣＯ−、−ＯＣＯＯ−、−ＣＯＮＨ−、−ＮＨＣＯ−、−ＣＦ２Ｏ−、−ＯＣＦ２−、−ＣＨ２ＣＨ２−、−ＣＦ２ＣＦ２−、−ＣＨ＝ＣＨＣＯＯ−、−ＯＣＯＣＨ＝ＣＨ−、−ＣＨ２ＣＨ２ＣＯＯ−、−ＯＣＯＣＨ２ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または−Ｃ≡Ｃ−であり；Ｚ１５は単結合、−Ｏ−または−ＣＯＯ−であり；Ｙ２は水素、フッ素、塩素、トリフルオロメチル、トリフルオロメトキシ、シアノ、炭素数１から２０のアルキル、炭素数２から２０のアルケニル、炭素数１から２０のアルコキシ、または炭素数２から２０のアルコキシカルボニルであり；ｆおよびｈは１から４の整数であり；ｋおよびｍは独立して、０から３の整数であり；ｋおよびｍの和は１から４であり；ｅ、ｇ、ｉ、ｊ、ｌ、およびｎは独立して、０から２０の整数であり；Ｍ７からＭ１２は独立して、水素またはメチルである。
【００４６】
項１８．  液晶複合体の重量に基づいて、液晶組成物の割合が５０重量％から９５重量％の範囲であり、重合体の割合が、５重量％から５０重量％の範囲である、項１から１７のいずれか１項に記載の液晶複合体。
【００４７】
項１９．  液晶複合体の前駆体は、液晶組成物と重合性化合物とを含有する重合性組成物であり、この重合性組成物が添加物として光重合開始剤を含有する、項１から１８のいずれか１項に記載の液晶複合体。
【００４８】
項２０．  調光層が項１から１９のいずれか１項に記載の液晶複合体であり、調光層が一対の透明基板により挟持され、透明基板が透明電極を有する、液晶調光素子。
【００４９】
項２１．  透明基板がガラス板またはアクリル板である、項２０に記載の液晶調光素子。
【００５０】
項２２．  透明基板がプラスチックフィルムである、項２０に記載の液晶調光素子。
【００５１】
項２３．  項２０から２２のいずれか１項に記載の液晶調光素子を使用する調光窓。
【００５２】
項２４．  項２０から２２のいずれか１項に記載の液晶調光素子を使用するスマートウィンドウ。
【００５３】
項２５．  項１から１９のいずれか１項に記載の液晶複合体の、液晶調光素子への使用。
【００５４】
項２６．  項１から１９のいずれか１項に記載の液晶複合体の、透明基板がプラスチックフィルムである液晶調光素子への使用。
【００５５】
項２７．  項１から１９のいずれか１項に記載の液晶複合体の、調光窓への使用。
【００５６】
項２８．  項１から１９のいずれか１項に記載の液晶複合体の、スマートウィンドウへの使用。
【００５７】
本発明は、次の項も含む。（ａ）第一成分として、式（１）において、Ｙ１がフッ素である化合物から選択された少なくとも１つの化合物を含有する液晶組成物と重合体とを含有する、項１に記載の液晶複合体。（ｂ）第一成分として、式（１）において、Ｙ１がシアノである化合物から選択された少なくとも１つの化合物を含有する液晶組成物と重合体とを含有する、項１に記載の液晶複合体。
【００５８】
本発明は、次の項も含む。（ｃ）第一成分として、項２に記載の化合物（１−１）、化合物（１−２）、化合物（１−３）、化合物（１−９）、化合物（１−１３）、化合物（１−１６）、化合物（１−２１）、化合物（１−２２）、化合物（１−２３）、化合物（１−２４）、化合物（１−２７）、化合物（１−２８）、化合物（１−３３）、化合物（１−３６）、化合物（１−４１）、および化合物（１−４２）の群から選択された少なくとも１つの化合物を含有する液晶組成物と、重合体とを含有する、項２に記載の液晶複合体。
【００５９】
本発明は、次の項も含む。（ｄ）第二成分として、項５に記載の化合物（２−１）、化合物（２−２）、化合物（２−３）、化合物（２−４）、化合物（２−６）、化合物（２−９）、化合物（２−１０）、化合物（２−１２）、化合物（２−１３）、化合物（２−１４）、化合物（２−１６）、化合物（２−１７）、化合物（２−１９）、および化合物（２−２１）の群から選択された少なくとも１つの化合物を含有する液晶組成物と、重合体とを含有する、項５に記載の液晶複合体。
【００６０】
本発明は、次の項も含む。（ｅ）第三成分として、項８に記載の化合物（３−１）、化合物（３−２）、化合物（３−３）、化合物（３−４）、化合物（３−６）、化合物（３−７）、化合物（３−８）、および化合物（３−１０）の群から選択された少なくとも１つの化合物を含有する液晶組成物と、重合体とを含有する、項８に記載の液晶複合体。
【００６１】
本発明は、次の項も含む。（ａ）液晶複合体の重量に基づいて、液晶組成物の割合が５０重量％から９０重量％の範囲であり、重合体の割合が、１０重量％から５０重量％の範囲である、上記の液晶複合体。（ｂ）液晶複合体の重量に基づいて、液晶組成物の割合が５０重量％から８５重量％の範囲であり、重合体の割合が、１５重量％から５０重量％の範囲である、上記の液晶複合体。（ｃ）液晶複合体の重量に基づいて、液晶組成物の割合が６０重量％から８０重量％の範囲であり、重合体の割合が、２０重量％から４０重量％の範囲である、上記の液晶複合体。
【００６２】
本発明の液晶調光素子を次の順で説明する。第一に、液晶複合体の構成を説明する。第二に、液晶組成物の構成を説明する。第三に、成分化合物の主要な特性、およびこの化合物が組成物に及ぼす主要な効果を説明する。第四に、組成物における成分の組み合わせ、成分の好ましい割合およびその根拠を説明する。第五に、成分化合物の好ましい形態を説明する。第六に、好ましい成分化合物を示す。第七に、成分化合物の合成法を説明する。第八に、組成物に添加してもよい添加物を説明する。第九に、重合性化合物と重合性組成物とを説明する。最後に、液晶複合体を説明する。
【００６３】
第一に、液晶複合体の構成を説明する。液晶複合体は重合性組成物の重合によって得ることができる。重合性組成物は、液晶組成物と重合性化合物との混合物である。この液晶組成物の誘電率異方性は正である。この組成物に添加物を添加してもよい。添加物は、光重合開始剤、極性化合物などである。重合性組成物は、重合によって生成した重合体が相分離をするので液晶複合体を与える。すなわち、重合体と液晶組成物とを組み合わせた液晶複合体が生成する。この液晶複合体は、電圧無印加時に不透明であり、電圧印加時に透明となるノーマルモードの素子に適している。液晶組成物の光学異方性と重合体の屈折率は、液晶調光素子の透明性に関連する。液晶組成物の光学異方性（Δｎ）は一般に高い方が好ましい。光学異方性は０．１６以上が好ましく、０．１８以上がより好ましい。
【００６４】
高分子分散型の素子では、重合体中で液晶組成物が液滴のように分散している。液滴の各々は独立しており、連続していない。一方、ポリマーネットワーク型の素子では、重合体は三次元の網目構造を有し、液晶組成物はこの網目に囲まれてはいるが、連続している。これらの素子において、液晶複合体に基づいた液晶組成物の割合は、効率的に光散乱させるために、大きい方が好ましい。液滴や網目が大きいとき、駆動電圧は低い。したがって、重合体の割合は、低い駆動電圧の観点から小さい方が好ましい。液滴や網目が小さいとき、応答時間は短い。したがって、重合体の割合は、短い応答時間の観点から大きい方が好ましい。
【００６５】
液晶組成物の好ましい割合は、液晶複合体の重量に基づいて、５０重量％から９５重量％の範囲である。この好ましい割合は、５０重量％から９０重量％の範囲でもある。さらに好ましい割合は、５０重量％から８５重量％の範囲である。特に好ましい割合は、６０重量％から８０重量％の範囲である。特に好ましい割合は、７０重量％から８０重量％の範囲である。液晶複合体と重合体との合計は１００重量％であるから、重合体の割合は容易に算出できる。なお、液晶複合体に基づいた重合体の割合は、重合性組成物に基づいた重合性化合物の割合と同一である。
【００６６】
液晶組成物と重合体の割合がこれらの範囲内であるとき、ポリマーネットワーク型の素子が生成する。重合体の割合が大きいとき、高分子分散型の構造が混在するようである。一方、重合体の割合が５重量％より小さいとき、高分子支持配向型の素子が生成する。これは、ＰＳＡ（polymer sustained alignment）素子と略される。国際公開２０１２−０５０１７８号公報の実施例１には、「モノマーは、液晶材料に対して、０．５ｗｔ％となるように添加した」（段落０１０５）と記載されている。この記載から分かるように、ＰＳＡ素子においては、微量の重合性化合物が液晶材料（液晶組成物）に添加される。
【００６７】
ＰＳＡ素子においては、重合体が液晶分子のプレチルト角を調整する。プレチルト角を最適化することによって液晶分子が安定化し、素子の応答時間が短縮される。一方、ノーマルモードのポリマーネットワーク型素子においては、重合体の屈折率と液晶分子の屈折率には差異があるので、光散乱が起こり、素子は不透明になる。この素子に電圧を印加したとき、液晶分子は基板と垂直に配列し、素子は透明になる。したがって、ポリマーネットワーク型素子では、ＰＳＡ(polymer sustained alignment)素子と異なり、偏光板が不要である。
【００６８】
第二に、液晶組成物の構成を説明する。この組成物は、複数の液晶性化合物を含有する。この組成物は、添加物を含有してもよい。添加物は、光学活性化合物、酸化防止剤、紫外線吸収剤、色素、消泡剤、重合開始剤、重合禁止剤、極性化合物などである。この組成物は、液晶性化合物の観点から組成物Ａと組成物Ｂに分類される。組成物Ａは、化合物（１）、化合物（２）、および化合物（３）から選択された液晶性化合物の他に、その他の液晶性化合物、添加物などをさらに含有してもよい。「その他の液晶性化合物」は、化合物（１）、化合物（２）、および化合物（３）とは異なる液晶性化合物である。このような化合物は、特性をさらに調整する目的で組成物に混合される。
【００６９】
組成物Ｂは、実質的に化合物（１）、化合物（２）、および化合物（３）から選択された液晶性化合物のみからなる。「実質的に」は、組成物Ｂが添加物を含有してもよいが、その他の液晶性化合物を含有しないことを意味する。組成物Ｂは組成物Ａに比較して成分の数が少ない。コストを下げるという観点から、組成物Ｂは組成物Ａよりも好ましい。その他の液晶性化合物を混合することによって特性をさらに調整できるという観点から、組成物Ａは組成物Ｂよりも好ましい。
【００７０】
第三に、成分化合物の主要な特性、およびこの化合物が組成物に及ぼす主要な効果を説明する。成分化合物の主要な特性を表２にまとめる。表２の記号において、Ｌは大きいまたは高い、Ｍは中程度の、Ｓは小さいまたは低い、を意味する。記号Ｌ、Ｍ、Ｓは、成分化合物のあいだの定性的な比較に基づいた分類であり、記号０（ゼロ）は、極めて小さいことを意味する。
【００７１】
2019026621.tif 000023
【００７２】
成分化合物が組成物の特性に及ぼす主要な効果は次のとおりである。化合物（１）は、誘電率異方性を上げる。化合物（２）は、上限温度を上げる、または下限温度を下げる。化合物（３）は、液晶分子の短軸方向における誘電率を上げる。
【００７３】
第四に、組成物における成分の組み合わせ、成分の好ましい割合およびその根拠を説明する。組成物における成分の好ましい組み合わせは、第一成分＋第二成分、第一成分＋第三成分、または第一成分＋第二成分＋第三成分である。さらに好ましい組み合わせは、第一成分＋第二成分、または第一成分＋第二成分＋第三成分である。
【００７４】
第一成分の好ましい割合は、誘電率異方性を上げるために約５重量％以上であり、下限温度を下げるために約９０重量％以下である。さらに好ましい割合は約１０重量％から約８５重量％の範囲である。特に好ましい割合は約２０重量％から約８０重量％の範囲である。
【００７５】
第二成分の好ましい割合は、上限温度を上げる、または下限温度を下げるために約５重量％以上であり、誘電率異方性を上げるために約９０重量％以下である。さらに好ましい割合は約１０重量％から約８５重量％の範囲である。特に好ましい割合は約２０重量％から約８０重量％の範囲である。
【００７６】
第三成分の好ましい割合は、液晶分子の短軸方向における誘電率を上げるために約３重量％以上であり、下限温度を下げるために約２５重量％以下である。さらに好ましい割合は約５重量％から約２０重量％の範囲である。特に好ましい割合は約５重量％から約１５重量％の範囲である。
【００７７】
第五に、成分化合物の好ましい形態を説明する。式（１）、式（２）、および式（３）において、Ｒ１は、炭素数１から１２のアルキル、炭素数１から１２のアルコキシ、または炭素数２から１２のアルケニルである。好ましいＲ１は、光や熱に対する安定性を上げるために、炭素数１から１２のアルキルである。
【００７８】
Ｒ２およびＲ３は独立して、炭素数１から１２のアルキル、炭素数１から１２のアルコキシ、炭素数２から１２のアルケニル、または少なくとも１つの水素がフッ素または塩素で置き換えられた炭素数２から１２のアルケニルである。好ましいＲ２またはＲ３は、上限温度を上げる、または下限温度を下げるために炭素数２から１２のアルケニルであり、光や熱に対する安定性を上げるために炭素数１から１２のアルキルである。
【００７９】
Ｒ４およびＲ５は独立して、炭素数１から１２のアルキル、炭素数１から１２のアルコキシ、炭素数２から１２のアルケニル、または炭素数２から１２のアルケニルオキシである。好ましいＲ４またはＲ５は、光や熱に対する安定性を上げるために炭素数１から１２のアルキルであり、液晶分子の短軸方向における誘電率を上げるために炭素数１から１２のアルコキシである。
【００８０】
好ましいアルキルは、メチル、エチル、プロピル、ブチル、ペンチル、ヘキシル、ヘプチル、またはオクチルである。さらに好ましいアルキルは、下限温度を下げるためにメチル、エチル、プロピル、ブチル、またはペンチルである。
【００８１】
好ましいアルコキシは、メトキシ、エトキシ、プロポキシ、ブトキシ、ペンチルオキシ、ヘキシルオキシ、またはヘプチルオキシである。さらに好ましいアルコキシは、下限温度を下げるためにメトキシまたはエトキシである。
【００８２】
好ましいアルケニルは、ビニル、１−プロペニル、２−プロペニル、１−ブテニル、２−ブテニル、３−ブテニル、１−ペンテニル、２−ペンテニル、３−ペンテニル、４−ペンテニル、１−ヘキセニル、２−ヘキセニル、３−ヘキセニル、４−ヘキセニル、または５−ヘキセニルである。さらに好ましいアルケニルは、下限温度を下げるために、ビニル、１−プロペニル、３−ブテニル、または３−ペンテニルである。これらのアルケニルにおける−ＣＨ＝ＣＨ−の好ましい立体配置は、二重結合の位置に依存する。下限温度を下げるためなどから１−プロペニル、１−ブテニル、１−ペンテニル、１−ヘキセニル、３−ペンテニル、３−ヘキセニルのようなアルケニルにおいてはトランスが好ましい。２−ブテニル、２−ペンテニル、２−ヘキセニルのようなアルケニルにおいてはシスが好ましい。
【００８３】
好ましいアルケニルオキシは、ビニルオキシ、アリルオキシ、３−ブテニルオキシ、３−ペンテニルオキシ、または４−ペンテニルオキシである。さらに好ましいアルケニルオキシは、下限温度を下げるために、アリルオキシまたは３−ブテニルオキシである。
【００８４】
少なくとも１つの水素がフッ素または塩素で置き換えられたアルキルの好ましい例は、フルオロメチル、２−フルオロエチル、３−フルオロプロピル、４−フルオロブチル、５−フルオロペンチル、６−フルオロヘキシル、７−フルオロヘプチル、または８−フルオロオクチルである。さらに好ましい例は、誘電率異方性を上げるために２−フルオロエチル、３−フルオロプロピル、４−フルオロブチル、または５−フルオロペンチルである。
【００８５】
少なくとも１つの水素がフッ素または塩素で置き換えられたアルケニルの好ましい例は、２，２−ジフルオロビニル、３，３−ジフルオロ−２−プロペニル、４，４−ジフルオロ−３−ブテニル、５，５−ジフルオロ−４−ペンテニル、または６，６−ジフルオロ−５−ヘキセニルである。さらに好ましい例は、下限温度を下げるために２，２−ジフルオロビニルまたは４，４−ジフルオロ−３−ブテニルである。
【００８６】
環Ａは、１，４−シクロヘキシレン、１，４−フェニレン、２−フルオロ−１，４−フェニレン、２，３−ジフルオロ−１，４−フェニレン、２，６−ジフルオロ−１，４−フェニレン、ピリミジン−２，５−ジイル、１，３−ジオキサン−２，５−ジイル、またはテトラヒドロピラン−２，５−ジイルである。好ましい環Ａは、光学異方性を上げるために１，４−フェニレンまたは２−フルオロ−１，４−フェニレンである。１，４−シクロヘキシレンに関する立体配置は、上限温度を上げるためにシスよりもトランスが好ましい。テトラヒドロピラン−２，５−ジイルは、
2019026621.tif 000024
または
2019026621.tif 000025
であり、好ましくは
2019026621.tif 000026
である。
【００８７】
環Ｂおよび環Ｃは独立して、１，４−シクロヘキシレン、１，４−フェニレン、２−フルオロ−１，４−フェニレン、または２，５−ジフルオロ−１，４−フェニレンである。好ましい環Ｂまたは環Ｃは、上限温度を上げるために、または下限温度を下げるために１，４-シクロヘキシレンであり、下限温度を下げるために１，４−フェニレンである。
【００８８】
環Ｄおよび環Ｆは独立して、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルである。好ましい環Ｄまたは環Ｆは、下限温度を下げるために、または上限温度を上げるために、１，４-シクロヘキシレンであり、下限温度を下げるために１，４−フェニレンである。
【００８９】
環Ｅは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、または７，８−ジフルオロクロマン−２，６−ジイルである。好ましい環Ｅは、下限温度を下げるために２，３−ジフルオロ−１，４−フェニレンであり、光学異方性を下げるために２−クロロ−３−フルオロ−１，４−フェニレンであり、液晶分子の短軸方向における誘電率を上げるために７，８−ジフルオロクロマン−２，６−ジイルである。
【００９０】
Ｚ１は、単結合、エチレン、カルボニルオキシ、またはジフルオロメチレンオキシである。好ましいＺ１は、上限温度を上げるために単結合であり、誘電率異方性を上げるためにジフルオロメチレンオキシである。Ｚ２は、単結合、エチレン、エチニレン、またはカルボニルオキシである。好ましいＺ２は、光や熱に対する安定性を上げるために単結合である。Ｚ３およびＺ４は独立して、単結合、エチレン、カルボニルオキシ、またはメチレンオキシである。好ましいＺ３またはＺ４は下限温度を下げるために単結合であり、下限温度を下げるためにエチレンであり、液晶分子の短軸方向における誘電率を上げるためにメチレンオキシである。
【００９１】
ａは、１、２、３、または４である。好ましいａは、下限温度を下げるために２であり、誘電率異方性を上げるために３である。ｂは、１、２、または３である。好ましいｂは、下限温度を下げるために１であり、上限温度を上げるために２または３である。
ｃは、１、２、または３であり；ｄは、０または１であり；ｃおよびｄの和は３以下である。好ましいｃは、下限温度を下げるために１であり、上限温度を上げるために２または３である。好ましいｄは、下限温度を下げるために０であり、下限温度を下げるために１である。
【００９２】
Ｘ１およびＸ２は独立して、水素またはフッ素である。好ましいＸ１またはＸ２は、上限温度を上げるために水素であり、誘電率異方性を上げるためにフッ素である。
【００９３】
Ｙ１は、フッ素、塩素、シアノ、少なくとも１つの水素がフッ素または塩素で置き換えられた炭素数１から１２のアルキル、少なくとも１つの水素がフッ素または塩素で置き換えられた炭素数１から１２のアルコキシ、または少なくとも１つの水素がフッ素または塩素で置き換えられた炭素数２から１２のアルケニルオキシである。好ましいＹ１は、粘度を下げるためにフッ素であり、誘電率異方性を上げるためにシアノである。
【００９４】
重合体は、重合性化合物から誘導される。重合性化合物は、単独であってもよいし、複数の化合物の混合物であってもよい。調光素子の特性をさらに調整できるという観点から、複数の化合物の混合物が好ましい。重合性化合物の例は、化合物（４）、化合物（５）、化合物（６）、化合物（７）、化合物（８）、または化合物（９）である。重合性化合物は、化合物（４）から化合物（９）の群から選択された化合物の混合物であってもよい。重合性化合物は、化合物（４）から化合物（９）とは異なる重合性化合物との混合物であってもよい。好ましい重合性化合物は、化合物（４）、化合物（５）、化合物（６）、化合物（７）、化合物（８）、化合物（９）、またはこれらの混合物を５０重量％以上の割合で含む。
【００９５】
式（４）において、Ｚ５は炭素数１から２０のアルキレンであり、このアルキレンにおいて、少なくとも１つの水素は、炭素数１から５のアルキル、フッ素、塩素、またはＰ３で置き換えられてもよく、少なくとも１つの−ＣＨ２−は、−Ｏ−、−ＣＯ−、−ＣＯＯ−、−ＯＣＯ−、−ＮＨ−、−Ｎ（Ｒ６）−、−ＣＨ＝ＣＨ−、または−Ｃ≡Ｃ−で置き換えられてもよく、少なくとも１つの−ＣＨ２−は、炭素環式または複素環式の飽和脂肪族化合物、炭素環式または複素環式の不飽和脂肪族化合物、または炭素環式または複素環式の芳香族化合物から２つの水素を除くことによって生成した二価基で置き換えられてもよく、これらの二価基において、炭素数は５から３５であり、少なくとも１つの水素は、Ｒ６またはＰ３で置き換えられてもよい。ここで、Ｒ６は炭素数１から１２のアルキルであり、このアルキルにおいて、少なくとも１つの−ＣＨ２−は、−Ｏ−、−ＣＯ−、−ＣＯＯ−、または−ＯＣＯ−で置き換えられてもよい。
【００９６】
炭素環式または複素環式の飽和脂肪族化合物から２つの水素を除くことによって生成した二価基の例は、１，４−シクロヘキシレン、デカヒドロナフタレン−２，６−ジイル、テトラヒドロピラン−２，５−ジイル、１，３−ジオキサン−２，５−ジイルなどである。炭素環式または複素環式の不飽和脂肪族化合物から２つの水素を除くことによって生成した二価基の例は、１，４−シクロヘキセニレン、ジヒドロピラン−２，５−ジイルなどである。炭素環式または複素環式の芳香族化合物から２つの水素を除くことによって生成した二価基の例は、１，４−フェニレン、少なくとも１つの水素がフッ素で置き換えられた１，４−フェニレン、１，２，３，４−テトラヒドロナフタレン−２，６−ジイル、ナフタレン−１，２−ジイル、ピリミジン−２，５−ジイルなどである。
【００９７】
好ましいＺ５は、炭素数１から２０のアルキレンであり、このアルキレンにおいて、少なくとも１つの水素は、炭素数１から５のアルキルで置き換えられてもよく、少なくとも１つの−ＣＨ２−は、−Ｏ−で置き換えられてもよく、少なくとも１つの−ＣＨ２−は、炭素環式の飽和脂肪族化合物または炭素環式の芳香族化合物から２つの水素を除くことによって生成した二価基で置き換えられてもよく、これらの二価基において、炭素数は５から３５である。さらに好ましいＺ５は、炭素数１から２０のアルキレンであり、このアルキレンにおいて、少なくとも１つの水素は、炭素数１から５のアルキルで置き換えられてもよく、少なくとも１つの−ＣＨ２−は、−Ｏ−で置き換えられてもよい。
【００９８】
好ましいＺ５は、液晶組成物との相溶性を上げるために、１，４−シクロヘキシレンや１，４−フェニレンのような環構造を含む。好ましいＺ５は、網目構造を容易に形成させるために、アルキレンのような鎖状構造を含む。化合物（４）の一例は、化合物（４−１）から化合物（４−５）である。
2019026621.tif 000027
式（４−１）において、ｐは１から６の整数であり、式（４−２）において、ｑは５から２０の整数であり、式（４−４）において、ｒは１から１５の整数である。
【００９９】
Ｐ１、Ｐ２、およびＰ３は独立して、重合性基である。好ましい重合性基は、式（Ｐ−１）から式（Ｐ−６）である。さらに好ましい重合性基は、式（Ｐ−１）から式（Ｐ−３）である。
【０１００】
式（Ｐ−１）から式（Ｐ−６）において、Ｍ１、Ｍ２、およびＭ３は独立して、水素、フッ素、炭素数１から５のアルキル、または少なくとも１つの水素がフッ素または塩素で置き換えられた炭素数１から５のアルキルである。好ましいＭ１、Ｍ２、またはＭ３は、反応性を上げるために水素またはメチルである。さらに好ましいＭ１は水素またはメチルであり、さらに好ましいＭ２またはＭ３は、水素である。
【０１０１】
式（５）において、Ｍ４およびＭ５は独立して、水素またはメチルである。好ましいＭ４またはＭ５は、反応性を上げるために水素である。
【０１０２】
Ｚ６は、炭素数２１から８０のアルキレンであり、このアルキレンにおいて、少なくとも１つの水素は、炭素数１から２０のアルキル、フッ素、または塩素で置き換えられてもよく、少なくとも１つの−ＣＨ２−は、−Ｏ−、−ＣＯ−、−ＣＯＯ−、−ＯＣＯ−、−ＮＨ−、−Ｎ（Ｒ６）−、−ＣＨ＝ＣＨ−、または−Ｃ≡Ｃ−で置き換えられてもよく、ここでＲ６は、炭素数１から１２のアルキルであり、このアルキルにおいて、少なくとも１つの−ＣＨ２−は、−Ｏ−、−ＣＯ−、−ＣＯＯ−、または−ＯＣＯ−で置き換えられてもよい。好ましいＺ６は、低電圧駆動のために、炭素数２１から６０のアルキレンであり、このアルキレンにおいて、少なくとも１つの水素は、炭素数１から２０のアルキルで置き換えられてもよく、少なくとも１つの−ＣＨ２−は、−Ｏ−、−ＣＯＯ−、または−ＯＣＯ−で置き換えられてもよい。
【０１０３】
さらに好ましいＺ６は、低電圧駆動のために、少なくとも１つの水素がアルキルで置き換えられたアルキレンである。アルキレンの２つの水素がアルキルで置き換えられたとき、立体障害を防ぐことが好ましい。例えば、２つのアルキルを充分に離す、またはアルキルの一方には炭素数１から５のアルキルを用いる。少なくとも３つの水素がアルキルで置き換えられたときも同様である。
【０１０４】
化合物（５）の一例は、化合物（５−１）である。
2019026621.tif 000028
式（５−１）において、Ｒ８およびＲ１０は独立して、炭素数１から５のアルキルであり、Ｒ９およびＲ１１は独立して、炭素数５から２０のアルキルであり、このアルキルにおいて、少なくとも１つの−ＣＨ２−は、−Ｏ−、−ＣＯ−、−ＣＯＯ−、または−ＯＣＯ−で置き換えられてもよく、Ｚ８は炭素数１０から３０のアルキレンであり、このアルキレンにおいて、少なくとも１つの−ＣＨ２−は、−Ｏ−、−ＣＯ−、−ＣＯＯ−、または−ＯＣＯ−で置き換えられてもよい。
【０１０５】
化合物（５−１）の一例は、化合物（５−１−１）および化合物（５−１−２）である。
2019026621.tif 000029
式（５−１−１）および式（５−１−２）において、例えば、Ｒ８およびＲ１０は、エチルであり、Ｒ９およびＲ１１は独立して、−ＣＨ２ＯＣＯＣ９Ｈ１９、−ＣＨ２ＯＣＯＣ１０Ｈ２１、−ＣＨ２ＯＣ８Ｈ１７、または−ＣＨ２ＯＣ１１Ｈ２３である。
【０１０６】
式（６）において、Ｍ６は、水素またはメチルである。好ましいＭ６は、反応性を上げるために水素である。
【０１０７】
Ｚ７は単結合または炭素数１から５のアルキレンであり、このアルキレンにおいて、少なくとも１つの水素は、フッ素または塩素で置き換えられてもよく、少なくとも１つの−ＣＨ２−は、−Ｏ−、−ＣＯ−、−ＣＯＯ−、または−ＯＣＯ−で置き換えられてもよい。好ましいＺ７は、単結合または炭素数１から５のアルキレンであり、このアルキレンにおいて、少なくとも１つの−ＣＨ２−は、−Ｏ−、−ＣＯ−、−ＣＯＯ−、または−ＯＣＯ−で置き換えられてもよい。
【０１０８】
Ｒ７は炭素数１から４０のアルキルであり、このアルキルにおいて、少なくとも１つの水素は、フッ素または塩素で置き換えられてもよく、少なくとも１つの−ＣＨ２−は、−Ｏ−、−ＣＯ−、−ＣＯＯ−、または−ＯＣＯ−で置き換えられてもよく、少なくとも１つの−ＣＨ２−は、炭素環式または複素環式の飽和脂肪族化合物、炭素環式または複素環式の不飽和脂肪族化合物、または炭素環式または複素環式の芳香族化合物から２つの水素を除くことによって生成した二価基で置き換えられてもよく、これらの二価基において、炭素数は５から３５であり、少なくとも１つの水素は、炭素数１から１２のアルキルで置き換えられてもよく、このアルキルにおいて、少なくとも１つの−ＣＨ２−は、−Ｏ−、−ＣＯ−、−ＣＯＯ−、または−ＯＣＯ−で置き換えられてもよい。好ましいＲ７は、炭素数５から３０のアルキルである。さらに好ましいＲ７は、炭素数５から３０の分岐状アルキルである。
【０１０９】
化合物（６）の一例は、化合物（６−１）から化合物（６−６）である。
2019026621.tif 000030
式（６−１）から式（６−５）において、Ｒ１２は、炭素数５から２０のアルキルであり、このアルキルにおいて、少なくとも１つの−ＣＨ２−は、−Ｏ−、−ＣＯ−、−ＣＯＯ−、または−ＯＣＯ−で置き換えられてもよく、Ｒ１３およびＲ１４は独立して、炭素数３から１０のアルキルであり、このアルキルにおいて、少なくとも１つの−ＣＨ２−は、−Ｏ−、−ＣＯ−、−ＣＯＯ−、または−ＯＣＯ−で置き換えられてもよい。
【０１１０】
式（７）、式（８）、および式（９）において、環Ｇ、環Ｉ、環Ｊ、環Ｋ、環Ｌ、および環Ｍは独立して、１，４−シクロへキシレン、１，４−フェニレン、１，４−シクロへキセニレン、ピリジン−２，５−ジイル、１，３−ジオキサン−２，５−ジイル、ナフタレン−２，６−ジイル、またはフルオレン−２，７−ジイルであり、これらの二価基において、少なくとも１つの水素はフッ素、塩素、シアノ、ヒドロキシ、ホルミル、トリフルオロアセチル、ジフルオロメチル、トリフルオロメチル、炭素数１から５のアルキル、炭素数１から５のアルコキシ、炭素数２から５のアルコキシカルボニル、または炭素数１から５のアルカノイルで置き換えられてもよい。式（７）、式（８）、および式（９）において、好ましい環は、１，４−シクロへキシレン、１，４−フェニレン、２−フルオロ−１，４−フェニレン、２−メチル−１，４−フェニレン、２−メトキシ−１，４−フェニレン、または２−トリフルオロメチル−１，４−フェニレンである。さらに好ましい環は、１，４−シクロへキシレンまたは１，４−フェニレンである。
【０１１１】
Ｚ８、Ｚ１０、Ｚ１２、Ｚ１３、およびＺ１７は独立して、単結合、−Ｏ−、−ＣＯＯ−、−ＯＣＯ−、または−ＯＣＯＯ−である。Ｚ９、Ｚ１１、Ｚ１４、およびＺ１６は独立して、単結合、−ＯＣＨ２−、−ＣＨ２Ｏ−、−ＣＯＯ−、−ＯＣＯ−、−ＣＯＳ−、−ＳＣＯ−、−ＯＣＯＯ−、−ＣＯＮＨ−、−ＮＨＣＯ−、−ＣＦ２Ｏ−、−ＯＣＦ２−、−ＣＨ２ＣＨ２−、−ＣＦ２ＣＦ２−、−ＣＨ＝ＣＨＣＯＯ−、−ＯＣＯＣＨ＝ＣＨ−、−ＣＨ２ＣＨ２ＣＯＯ−、−ＯＣＯＣＨ２ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または−Ｃ≡Ｃ−である。Ｚ１５は単結合、−Ｏ−、または−ＣＯＯ−である。好ましいＺ８、Ｚ１０、Ｚ１２、Ｚ１３、またはＺ１７は単結合または−Ｏ−である。好ましいＺ９、Ｚ１１、Ｚ１４、またはＺ１６は、単結合、−ＯＣＨ２−、−ＣＨ２Ｏ−、−ＣＯＯ−、−ＯＣＯ−、−ＣＨ２ＣＨ２−、−ＣＨ２ＣＨ２ＣＯＯ−、または−ＯＣＯＣＨ２ＣＨ２−である。
【０１１２】
Ｙ２は水素、フッ素、塩素、トリフルオロメチル、トリフルオロメトキシ、シアノ、炭素数１から２０のアルキル、炭素数２から２０のアルケニル、炭素数１から２０のアルコキシ、または炭素数２から２０のアルコキシカルボニルである。好ましいＹ２はシアノ、アルキル、またはアルコキシである。
【０１１３】
ｆおよびｈは１から４の整数であり；ｋおよびｍは独立して、０から３の整数であり；ｋおよびｍの和は１から４であり；ｅ、ｇ、ｉ、ｊ、ｌ、およびｎは独立して、０から２０の整数である。
【０１１４】
Ｍ７からＭ１２は独立して、水素またはメチルである。
【０１１５】
化合物（７）の一例は、化合物（７−１）から化合物（７−２４）である。
2019026621.tif 000031
【０１１６】
2019026621.tif 000032
式（７−１）から式（７−２４）において、Ｍ７は水素またはメチルであり、eは１から２０の整数である。
【０１１７】
化合物（８）の一例は、化合物（８−１）から化合物（８−３１）である。
2019026621.tif 000033
【０１１８】
2019026621.tif 000034
【０１１９】
2019026621.tif 000035
式（８−１）から式（８−３１）において、Ｍ８およびＭ９は独立して、水素またはメチルであり、ｇおよびｉは独立して、１から２０の整数である。
【０１２０】
化合物（９）の一例は、化合物（９−１）から化合物（９−１０）である。
2019026621.tif 000036
【０１２１】
2019026621.tif 000037
式（９−１）から式（９−１０）において、Ｍ１０、Ｍ１１、およびＭ１２は独立して、水素またはメチルであり、ｊ、ｌ、およびｎは独立して、１から２０の整数である。
【０１２２】
第六に、好ましい成分化合物を示す。好ましい化合物（１）は、項２に記載の化合物（１−１）から化合物（１−４７）である。これらの化合物において、第一成分の少なくとも１つが、化合物（１−１）、化合物（１−２）、化合物（１−３）、化合物（１−９）、化合物（１−１３）、化合物（１−１６）、化合物（１−２１）、化合物（１−２２）、化合物（１−２３）、化合物（１−２４）、化合物（１−２７）、化合物（１−２８）、化合物（１−３３）、化合物（１−３６）、化合物（１−４１）、または化合物（１−４２）であることが好ましい。
【０１２３】
好ましい化合物（２）は、項５に記載の化合物（２−１）から化合物（２−２３）である。これらの化合物において、第二成分の少なくとも１つが、化合物（２−１）、化合物（２−２）、化合物（２−３）、化合物（２−４）、化合物（２−６）、化合物（２−９）、化合物（２−１０）、化合物（２−１２）、化合物（２−１３）、化合物（２−１４）、化合物（２−１６）、化合物（２−１７）、化合物（２−１９）、または化合物（２−２１）であることが好ましい。
【０１２４】
好ましい化合物（３）は、項８に記載の化合物（３−１）から化合物（３−２２）である。これらの化合物において、第三成分の少なくとも１つが、化合物（３−１）、化合物（３−２）、化合物（３−３）、化合物（３−４）、化合物（３−６）、化合物（３−７）、化合物（３−８）、または化合物（３−１０）であることが好ましい。第三成分の少なくとも２つが、化合物（３−１）および化合物（３−６）、化合物（３−１）および化合物（３−１０）、化合物（３−３）および化合物（３−６）、化合物（３−３）および化合物（３−１０）、化合物（３−４）および化合物（３−６）、または化合物（３−４）および化合物（３−１０）の組み合わせであることが好ましい。
【０１２５】
第七に、成分化合物の合成法を説明する。これらの化合物は既知の方法によって合成できる。合成法を例示する。化合物（１−９）および化合物（１−１６）は、特開平２−２３３６２６号公報に記載された方法で合成する。化合物（２−１）は、特開昭５９−１７６２２１号公報に記載された方法で合成する。化合物（３−１）は、特表平２−５０３４４１号公報に記載された方法で合成する。酸化防止剤は市販されている。後述する式（１１）のｓが１である化合物は、アルドリッチ（Sigma-Aldrich Corporation）から入手できる。ｓが７である化合物（１１）などは、米国特許３６６０５０５号明細書に記載された方法によって合成する。重合性化合物は市販されているか、または既知の方法で合成可能である。
【０１２６】
合成法を記載しなかった化合物は、オーガニック・シンセシス（Organic Syntheses, John Wiley & Sons, Inc.）、オーガニック・リアクションズ（Organic Reactions, John Wiley & Sons, Inc.）、コンプリヘンシブ・オーガニック・シンセシス（Comprehensive Organic Synthesis, Pergamon Press）、新実験化学講座（丸善）などの成書に記載された方法によって合成できる。組成物は、このようにして得た化合物から公知の方法によって調製される。例えば、成分化合物を混合し、そして加熱によって互いに溶解させる。
【０１２７】
第八に、組成物に添加してもよい添加物を説明する。このような添加物は、光学活性化合物、酸化防止剤、紫外線吸収剤、色素、消泡剤、重合開始剤、重合禁止剤、極性化合物などである。液晶分子のらせん構造を誘起してねじれ角を与える目的で光学活性化合物が組成物に添加される。このような化合物の例は、化合物（１０−１）から化合物（１０−５）である。光学活性化合物の好ましい割合は約５重量％以下である。さらに好ましい割合は約０．０１重量％から約２重量％の範囲である。
【０１２８】
2019026621.tif 000038
【０１２９】
大気中での加熱による比抵抗の低下を防止するために、または素子を長時間使用したあと、室温だけではなく上限温度に近い温度でも大きな電圧保持率を維持するために、酸化防止剤が組成物に添加される。酸化防止剤の好ましい例は、ｓが１から９の整数である化合物（１１）などである。
2019026621.tif 000039
【０１３０】
化合物（１１）において、好ましいｓは、１、３、５、７、または９である。さらに好ましいｓは７である。ｓが７である化合物（１１）は、揮発性が小さいので、素子を長時間使用したあと、室温だけではなく上限温度に近い温度でも大きな電圧保持率を維持するのに有効である。酸化防止剤の好ましい割合は、その効果を得るために約５０ｐｐｍ以上であり、上限温度を下げないように、または下限温度を上げないように約６００ｐｐｍ以下である。さらに好ましい割合は、約１００ｐｐｍから約３００ｐｐｍの範囲である。
【０１３１】
紫外線吸収剤の好ましい例は、ベンゾフェノン誘導体、ベンゾエート誘導体、トリアゾール誘導体などである。立体障害のあるアミンのような光安定剤もまた好ましい。これらの吸収剤や安定剤における好ましい割合は、その効果を得るために約５０ｐｐｍ以上であり、上限温度を下げないように、または下限温度を上げないために約１００００ｐｐｍ以下である。さらに好ましい割合は約１００ｐｐｍから約１００００ｐｐｍの範囲である。
【０１３２】
ＧＨ（guest host）モードの素子に適合させるために、アゾ系色素、アントラキノン系色素などのような二色性色素（dichroic dye）が組成物に添加される。色素の好ましい割合は、約０．０１重量％から約１０重量％の範囲である。泡立ちを防ぐために、ジメチルシリコーンオイル、メチルフェニルシリコーンオイルなどの消泡剤が組成物に添加される。消泡剤の好ましい割合は、その効果を得るために約１ｐｐｍ以上であり、表示不良を防ぐために約１０００ｐｐｍ以下である。さらに好ましい割合は、約１ｐｐｍから約５００ｐｐｍの範囲である。
【０１３３】
重合性化合物は紫外線照射によって重合する。光重合開始剤などの重合開始剤存在下で重合させてもよい。重合のための適切な条件や、開始剤の適切なタイプおよび量は、当業者には既知であり、文献に記載されている。例えば光重合開始剤であるＩｒｇａｃｕｒｅ６５１（登録商標；ＢＡＳＦ）、Ｉｒｇａｃｕｒｅ１８４（登録商標；ＢＡＳＦ）、またはＤａｒｏｃｕｒ１１７３（登録商標；ＢＡＳＦ）がラジカル重合に対して適切である。
【０１３４】
重合性化合物を保管するとき、重合を防止するために重合禁止剤を添加してもよい。重合性化合物は、通常は重合禁止剤を除去しないまま組成物に添加される。重合禁止剤の例は、ヒドロキノン、メチルヒドロキノンのようなヒドロキノン誘導体、４−ｔ−ブチルカテコール、４-メトキシフェノール、フェノチアジンなどである。
【０１３５】
極性化合物は、極性をもつ有機化合物である。ここでは、イオン結合を有する化合物は含まれない。酸素、硫黄、および窒素のような原子は、より電気的に陰性であり、部分的な負電荷をもつ傾向にある。炭素および水素は中性であるか、または部分的な正電荷をもつ傾向がある。極性は、化合物中の別種の原子間で部分電荷が均等に分布しないことから生じる。例えば、極性化合物は、−ＯＨ、−ＣＯＯＨ、−ＳＨ、−ＮＨ２、＞ＮＨ、＞Ｎ−のような部分構造の少なくとも１つを有する。
【０１３６】
第九に、重合性化合物と重合性組成物とを説明する。化合物（４）において、重合性基が多い場合は、架橋によって液滴を囲む重合体が固くなるか、または網目が密になる。好ましい重合性化合物は、少なくとも１つのアクリロイルオキシ（−ＯＣＯ−ＣＨ＝ＣＨ２）またはメタクリロイルオキシ（−ＯＣＯ−（ＣＨ３）Ｃ＝ＣＨ２）を有する。化合物（４）は重合によって対応する重合体を与える。化合物（４）が揮発性である場合は、そのオリゴマーを用いてもよい。好ましい重合体は無色透明であり、液晶組成物には不溶である。好ましい重合体は、素子の基板との密着性に優れ、駆動電圧を下げる。この効果を向上させるために、化合物（４）とは異なる重合性化合物を併用してもよい。
【０１３７】
化合物（５）はジアクリレートまたはジメタクリレートである。Ｚ６はアルキレンなどであるので、重合体は網目構造を形成しやすい。Ｚ６の分子鎖が短いとき、重合体の架橋部位が近接するので、網目が小さくなる。Ｚ６の分子鎖が長いとき、重合体の架橋部位が離れ、分子運動の自由度が向上するので、駆動電圧が下がる。Ｚ６が分岐状であるとき、自由度がさらに向上するので、駆動電圧がさらに下がる。この効果を向上させるために、化合物（５）とは異なる重合性化合物を併用してもよい。
【０１３８】
化合物（６）はアクリレートまたはメタクリレートである。Ｒ７が環状構造を有するとき、液晶組成物との親和性が向上する。Ｒ７がアルキレンであるとき、重合体は網目構造を形成しやすい。この重合体では、アルキレンによって分子運動の自由度が向上するので、駆動電圧が下がる。この効果をさらに向上させるために、化合物（６）とは異なる重合性化合物を併用してもよい。
【０１３９】
化合物（７）、化合物（８）、および化合物（９）は、少なくとも１つのアクリロイルオキシ（−ＯＣＯ−ＣＨ＝ＣＨ２）またはメタクリロイルオキシ（−ＯＣＯ−（ＣＨ３）Ｃ＝ＣＨ２）を有する。液晶性化合物は、メソゲン（液晶性を発現するような剛直な部位）を有するが、これらの化合物もメソゲンを有する。そのため、これらの化合物は、液晶性化合物と共に配向層の作用によって同一方向に配向する。この配向は、重合後も維持される。このような液晶複合体は、高い透明性を有する。その他の特性を向上させるために、化合物（７）、化合物（８）、および化合物（９）とは異なる重合性化合物を併用してもよい。
【０１４０】
重合性組成物は、液晶組成物と重合性化合物との混合物である。液晶組成物には、極性化合物を添加してもよい。この化合物の極性基は、ガラス基板、金属酸化物膜などの表面と非共有結合的な相互作用を有する。この化合物は、極性基の作用によって基板表面に吸着し、液晶分子の配向を制御する。極性化合物は、液晶分子だけでなく、重合性化合物をも制御することがある。極性化合物には、このような効果が期待される。
【０１４１】
重合性組成物から液晶複合体を調製する方法は、次のとおりである。まず、一対の基板の間に重合性組成物を挟持する。次に、熱または光によって重合性化合物を重合させる。重合には紫外線照射が好ましい。重合によって重合性組成物から重合体が相分離する。これによって基板の間に調光機能を有する液晶層（すなわち調光層）が形成される。この調光層は、高分子分散型、ポリマーネットワーク型、両者の混在型に分類される。
【０１４２】
最後に、液晶複合体を説明する。この液晶複合体は、液晶調光素子などに用いられる。これは、素子の透明・不透明を素子に印加する電圧によって制御できるからである。この素子は次の方法で得ることができる。まず、少なくとも一方が透明電極を有する一対の透明基板の間に、重合性組成物を上限温度より高い温度で真空注入法または液晶滴下法によって狭持させる。次に、熱または紫外線を照射することによって重合性組成物中の重合性化合物を重合させる。この際に、液晶組成物と重合体とを有する調光層が形成されるので、液晶調光素子が得られる。
【０１４３】
この基板の一例は、ガラス板、石英板、アクリル板のような変形しにくい材質である。他の例は、アクリルフィルム、ポリカーボネートフィルムのような可撓性の透明プラスチックフィルムである。用途に応じて基板の一方はシリコン樹脂などの不透明な材料でもよい。この基板は、その上に透明電極を有する。透明電極の上に配向膜などを有してもよい。透明電極の例は、酸化インジウムスズ（tin-doped indium oxide、ＩＴＯ）や導電性ポリマーである。
【０１４４】
基板上の配向層は、ポリイミドやポリビニルアルコールのような薄膜が適している。例えば、ポリイミド配向膜は、ポリイミド樹脂組成物を透明基板上に塗布し、約１８０℃以上の温度で熱硬化させ、必要に応じて綿布やレーヨン布でラビング処理することによって得ることができる。
【０１４５】
一対の基板は、透明電極層が内側となるように対向させる。基板間の厚さを均一にするためにスペーサーを入れてもよい。スペーサーの例は、ガラス粒子、プラスチック粒子、アルミナ粒子、フォトスペーサーなどである。調光層の好ましい厚さは約２μｍから約５０μｍであり、さらに好ましくは約５μｍから約２０μｍである。一対の基板を張り合わせるには、汎用のシール剤を用いることができる。シール剤の例は、エポキシ系熱硬化性組成物である。
【０１４６】
重合性化合物の重合には、紫外線照射が好ましい。紫外線照射ランプの例は、メタルハライドランプ、高圧水銀ランプ、超高圧水銀ランプなどである。光重合開始剤を用いるとき、紫外線の波長は、光重合開始剤の吸収波長領域であることが好ましい。液晶組成物の吸収波長域は避ける。好ましい波長は３３０ｎｍ以上である。さらに好ましい波長は、３５０ｎｍ以上である。反応は室温付近で行ってもよいし、または加熱して行ってもよい。
【０１４７】
このような素子は、必要に応じて、素子の裏面に光吸収層、拡散反射板などを配置することができる。鏡面反射、拡散反射、再帰性反射、ホログラム反射等の機能を付加することもできる。
【０１４８】
このような素子は、調光フィルムや調光ガラスとしての機能を有する。素子がフィルム状である場合は、既存の窓へ張り付けるか、または、一対のガラス板で挟み、合わせガラスにすることができる。このような素子は、外壁に設置された窓や会議室と廊下との仕切りに使われる。すなわち、電子ブラインド、調光窓、スマートウィンドウなどの用途がある。さらに、光スイッチとしての機能を液晶シャッターなどに利用できる。
【実施例】
【０１４９】
実施例によって本発明をさらに詳しく説明する。本発明はこれらの実施例によっては制限されない。本発明は、組成物（Ｍ１）と組成物（Ｍ２）との混合物を含む。本発明は、実施例の組成物の少なくとも２つを混合した混合物をも含む。合成した化合物は、ＮＭＲ分析などの方法によって同定した。化合物、組成物および素子の特性は、下記の方法によって測定した。【０１５０】
ＮＭＲ分析：測定には、ブルカーバイオスピン社製のＤＲＸ−５００を用いた。１Ｈ−ＮＭＲの測定では、試料をＣＤＣｌ３などの重水素化溶媒に溶解させ、測定は、室温で、５００ＭＨｚ、積算回数１６回の条件で行った。テトラメチルシランを内部標準として用いた。１９Ｆ−ＮＭＲの測定では、ＣＦＣｌ３を内部標準として用い、積算回数２４回で行った。核磁気共鳴スペクトルの説明において、ｓはシングレット、ｄはダブレット、ｔはトリプレット、ｑはカルテット、ｑｕｉｎはクインテット、ｓｅｘはセクステット、ｍはマルチプレット、ｂｒはブロードであることを意味する。【０１５１】
ガスクロマト分析：測定には島津製作所製のＧＣ−１４Ｂ型ガスクロマトグラフを用いた。キャリアーガスはヘリウム（２ｍＬ／分）である。試料気化室を２８０℃に、検出器（ＦＩＤ）を３００℃に設定した。成分化合物の分離には、Agilent Technologies Inc.製のキャピラリカラムＤＢ−１（長さ３０ｍ、内径０．３２ｍｍ、膜厚０．２５μｍ；固定液相はジメチルポリシロキサン；無極性）を用いた。このカラムは、２００℃で２分間保持したあと、５℃／分の割合で２８０℃まで昇温した。試料はアセトン溶液（０．１重量％）に調製したあと、その１μＬを試料気化室に注入した。記録計は島津製作所製のＣ−Ｒ５Ａ型Chromatopac、またはその同等品である。得られたガスクロマトグラムは、成分化合物に対応するピークの保持時間およびピークの面積を示した。【０１５２】
試料を希釈するための溶媒は、クロロホルム、ヘキサンなどを用いてもよい。成分化合物を分離するために、次のキャピラリカラムを用いてもよい。Agilent Technologies Inc.製のＨＰ−１（長さ３０ｍ、内径０．３２ｍｍ、膜厚０．２５μｍ）、Restek Corporation製のＲｔｘ−１（長さ３０ｍ、内径０．３２ｍｍ、膜厚０．２５μｍ）、SGE International Pty. Ltd製のＢＰ−１（長さ３０ｍ、内径０．３２ｍｍ、膜厚０．２５μｍ）。化合物ピークの重なりを防ぐ目的で島津製作所製のキャピラリカラムＣＢＰ１−Ｍ５０−０２５（長さ５０ｍ、内径０．２５ｍｍ、膜厚０．２５μｍ）を用いてもよい。【０１５３】
組成物に含有される液晶性化合物の割合は、次のような方法で算出してよい。液晶性化合物の混合物をガスクロマトグラフィー（ＦＩＤ）で分析する。ガスクロマトグラムにおけるピークの面積比は液晶性化合物の割合に相当する。上に記載したキャピラリカラムを用いたときは、各々の液晶性化合物の補正係数を１とみなしてよい。したがって、液晶性化合物の割合（重量％）は、ピークの面積比から算出することができる。【０１５４】
測定試料：組成物および素子の特性を測定するときは、組成物をそのまま試料として用いた。化合物の特性を測定するときは、この化合物（１５重量％）を母液晶（８５重量％）に混合することによって測定用の試料を調製した。測定によって得られた値から外挿法によって化合物の特性値を算出した。（外挿値）＝｛（試料の測定値）−０．８５×（母液晶の測定値）｝／０．１５。この割合でスメクチック相（または結晶）が２５℃で析出するときは、化合物と母液晶の割合を１０重量％：９０重量％、５重量％：９５重量％、１重量％：９９重量％の順に変更した。この外挿法によって化合物に関する上限温度、光学異方性、粘度、および誘電率異方性の値を求めた。【０１５５】
下記の母液晶を用いた。成分化合物の割合は重量％で示した。
2019026621.tif 000040
【０１５６】
測定方法：特性の測定は下記の方法で行った。これらの多くは、社団法人電子情報技術産業協会（Japan Electronics and Information Technology Industries Association；ＪＥＩＴＡという）で審議制定されるＪＥＩＴＡ規格（ＪＥＩＴＡ・ＥＤ−２５２１Ｂ）に記載された方法、またはこれを修飾した方法であった。測定に用いたＴＮ（twisted nematic）素子には、薄膜トランジスター（ＴＦＴ）を取り付けなかった。【０１５７】
（１）ネマチック相の上限温度（ＮＩ；℃）：偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と略すことがある。【０１５８】
（２）ネマチック相の下限温度（ＴＣ；℃）：ネマチック相を有する試料をガラス瓶に入れ、０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを＜−２０℃と記載した。ネマチック相の下限温度を「下限温度」と略すことがある。【０１５９】
（３）粘度（バルク粘度；η；２０℃で測定；ｍＰａ・ｓ）：測定には東京計器株式会社製のＥ型回転粘度計を用いた。【０１６０】
（４）粘度（回転粘度；γ１；２５℃で測定；ｍＰａ・ｓ）：測定は、M. Imai et al., Molecular Crystals and Liquid Crystals, Vol. 259, 37 (1995)に記載された方法に従った。ツイスト角が０°であり、そして２枚のガラス基板の間隔（セルギャップ）が５μｍであるＴＮ素子に試料を入れた。この素子に１６Ｖから１９．５Ｖの範囲で０．５Ｖ毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とM. Imaiらの論文中の４０頁記載の計算式（８）とから回転粘度の値を得た。この計算で必要な誘電率異方性の値は、この回転粘度を測定した素子を用い、下に記載した方法で求めた。【０１６１】
（５）光学異方性（屈折率異方性；Δｎ；２５℃で測定）：測定は、波長５８９ｎｍの光を用い、接眼鏡に偏光板を取り付けたアッベ屈折計によって行なった。主プリズムの表面を一方向にラビングしたあと、試料を主プリズムに滴下した。屈折率ｎ‖は偏光の方向がラビングの方向と平行であるときに測定した。屈折率ｎ⊥は偏光の方向がラビングの方向と垂直であるときに測定した。光学異方性の値は、Δｎ＝ｎ‖−ｎ⊥、の式から計算した。【０１６２】
（６）誘電率異方性（Δε；２５℃で測定）：２枚のガラス基板の間隔（セルギャップ）が９μｍであり、そしてツイスト角が８０度であるＴＮ素子に試料を入れた。この素子にサイン波（１０Ｖ、１ｋＨｚ）を印加し、２秒後に液晶分子の長軸方向における誘電率（ε‖）を測定した。この素子にサイン波（０．５Ｖ、１ｋＨｚ）を印加し、２秒後に液晶分子の短軸方向における誘電率（ε⊥）を測定した。誘電率異方性の値は、Δε＝ε‖−ε⊥、の式から計算した。【０１６３】
（７）しきい値電圧（Ｖｔｈ；２５℃で測定；Ｖ）：測定には大塚電子株式会社製のＬＣＤ５１００型輝度計を用いた。光源はハロゲンランプであった。２枚のガラス基板の間隔（セルギャップ）が０．４５／Δｎ（μｍ）であり、ツイスト角が８０度であるノーマリーホワイトモード（normally white mode）のＴＮ素子に試料を入れた。この素子に印加する電圧（３２Ｈｚ、矩形波）は０Ｖから１０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が９０％になったときの電圧で表した。【０１６４】
（８）電圧保持率（ＶＨＲ；６０℃で測定；％）：測定に用いたＴＮ素子はポリイミド配向膜を有し、そして２枚のガラス基板の間隔（セルギャップ）は５μｍであった。このＴＮ素子に試料を注入し、紫外線で硬化する接着剤で密閉した。このＴＮ素子を６０℃の恒温槽に入れ、パルス電圧（１Ｖ、６０マイクロ秒、３Ｈｚ）を印加して充電した。減衰する電圧を高速電圧計で１６６．６ミリ秒のあいだ測定し、単位周期における電圧曲線と横軸との間の面積Ａを求めた。面積Ｂは減衰しなかったときの面積であった。電圧保持率は面積Ｂに対する面積Ａの百分率で表した。【０１６５】
（９）電圧保持率（ＵＶ−ＶＨＲ；６０℃で測定；％）：試料を注入したＴＮ素子に、光源としてブラックライトを使用し、５ミリＷの紫外線を１６６．６分照射した。電圧保持率を測定し、紫外線に対する安定性を評価した。ＴＮ素子の構成や電圧保持率の測定法は項（８）に記載した。大きなＵＶ−ＶＨＲを有する組成物は紫外線に対して大きな安定性を有する。ＵＶ−ＶＨＲは９０％以上が好ましく、９５％以上がさらに好ましい。【０１６６】
（１０）電圧保持率（加熱ＶＨＲ；６０℃で測定；％）：試料を注入したＴＮ素子を１２０℃の恒温槽内で２０時間加熱したあと、電圧保持率を測定し、熱に対する安定性を評価した。ＴＮ素子の構成や電圧保持率の測定法は項（８）に記載した。大きな加熱ＶＨＲを有する組成物は熱に対して大きな安定性を有する。加熱ＶＨＲは９０％以上が好ましく、９５％以上がさらに好ましい。【０１６７】
（１１）応答時間（τ；２５℃で測定；ｍｓ）：測定には大塚電子株式会社製のＬＣＤ５１００型輝度計を用いた。光源はハロゲンランプであった。ローパス・フィルター（Low-pass filter）は５ｋＨｚに設定した。２枚のガラス基板の間隔（セルギャップ）が５．０μｍであり、ツイスト角が８０度であるノーマリーホワイトモード（normally white mode）のＴＮ素子に試料を入れた。この素子に矩形波（６０Ｈｚ、５Ｖ、０．５秒）を印加した。この際に、素子に垂直方向から光を照射し、素子を透過した光量を測定した。この光量が最大になったときが透過率１００％であり、この光量が最小であったときが透過率０％であるとみなした。立ち上がり時間（τｒ：rise time；ミリ秒）は、透過率が９０％から１０％に変化するのに要した時間である。立ち下がり時間（τｆ：fall time；ミリ秒）は透過率１０％から９０％に変化するのに要した時間である。応答時間は、このようにして求めた立ち上がり時間と立ち下がり時間との和で表した。【０１６８】
（１２）弾性定数（Ｋ；２５℃で測定；ｐＮ）：測定には横河・ヒューレットパッカード株式会社製のＨＰ４２８４Ａ型ＬＣＲメータを用いた。２枚のガラス基板の間隔（セルギャップ）が２０μｍである水平配向素子に試料を入れた。この素子に０ボルトから２０ボルト電荷を印加し、静電容量および印加電圧を測定した。測定した静電容量（Ｃ）と印加電圧（Ｖ）の値を「液晶デバイスハンドブック」（日刊工業新聞社）、７５頁にある式（２．９８）、式（２．１０１）を用いてフィッティングし、式（２．９９）からＫ１１およびＫ３３の値を得た。次に同１７１頁にある式（３．１８）に、先ほど求めたＫ１１およびＫ３３の値を用いてＫ２２を算出した。弾性定数は、このようにして求めたＫ１１、Ｋ２２、およびＫ３３の平均値で表した。【０１６９】
（１３）比抵抗（ρ；２５℃で測定；Ωｃｍ）：電極を備えた容器に試料１．０ｍＬを入れた。この容器に直流電圧（１０Ｖ）を印加し、１０秒後の直流電流を測定した。比抵抗は次の式から算出した。
（比抵抗）＝｛（電圧）×（容器の電気容量）｝／｛（直流電流）×（真空の誘電率）｝                                  （式１）【０１７０】
（１４）らせんピッチ（Ｐ；室温で測定；μｍ）：らせんピッチはくさび法にて測定した。「液晶便覧」、１９６頁（２０００年発行、丸善）を参照。試料をくさび形セルに注入し、室温で２時間静置した後、ディスクリネーション線（disclination line）の間隔（ｄ２−ｄ１）を偏光顕微鏡（ニコン（株）、商品名ＭＭ４０／６０シリーズ）によって観察した。らせんピッチ（Ｐ）は、くさびセルの角度をθと表した次の式から算出した。Ｐ＝２×（ｄ２−ｄ１）×ｔａｎθ。【０１７１】
（１５）短軸方向における誘電率（ε⊥；２５℃で測定）：２枚のガラス基板の間隔（セルギャップ）が９μｍであり、そしてツイスト角が８０度であるＴＮ素子に試料を入れた。この素子にサイン波（０．５Ｖ、１ｋＨｚ）を印加し、２秒後に液晶分子の短軸方向における誘電率（ε⊥）を測定した。【０１７２】
（１６）配向安定性（液晶配向軸安定性）：ＦＦＳ（fringe field switching）素子の電極側における液晶配向軸の変化を評価した。ストレス印加前の電極側の液晶配向角度φ（before）を測定し、その後、素子に矩形波４．５Ｖ、６０Ｈｚを２０分間印加した後、１秒間ショートし、１秒後および５分後に再び電極側の液晶配向角度φ（after）を測定した。これらの値から、１秒後および５分後の液晶配向角度の変化Δφ（deg.）を次の式を用いて算出した。
Δφ（deg.）＝φ（after）−φ（before）                      （式２）
これらの測定はJ. Hilfiker, B. Johs, C. Herzinger, J. F. Elman, E. Montbach, D. Bryant, and P. J. Bos, Thin Solid Films, 455-456, (2004) 596-600を参考に行った。Δφが小さいほうが液晶配向軸の変化率が小さく、液晶配向軸の安定性が良いといえる。【０１７３】
（１７）フリッカ率（２５℃で測定；％）：測定には横河電機（株）製のマルチメディアディスプレイテスタ３２９８Ｆを用いた。光源はＬＥＤであった。２枚のガラス基板の間隔（セルギャップ）が３．５μｍであり、ラビング方向がアンチパラレルであるノーマリーブラックモード（normally black mode）の素子に試料を入れた。この素子を紫外線で硬化する接着剤を用いて密閉した。この素子に電圧を印加し、素子を透過した光量が最大になる電圧を測定した。この電圧を素子に印加しながらセンサ部を素子に近づけ、表示されたフリッカ率を読み取った。【０１７４】
（１８）ヘイズ率（％）：ヘイズ率の測定には、ヘイズメーターＮＤＨ５０００（日本電色工業株式会社製）を使用した。【０１７５】
組成物の実施例を以下に示す。成分化合物は、下記の表３の定義に基づいて記号によって表した。表３において、１，４−シクロヘキシレンに関する立体配置はトランスである。記号化された化合物の後にあるかっこ内の番号は化合物が属する化学式を表す。（−）の記号はその他の液晶性化合物を意味する。液晶性化合物の割合（百分率）は、添加物を含まない液晶組成物の重量に基づいた重量百分率（重量％）である。最後に、組成物の特性値をまとめた。【０１７６】
2019026621.tif 000041
【０１７７】
［組成物（Ｍ１）］
５−ＢＢ−Ｃ                                （１−２）        ３４％
２−ＨＨＢ−Ｃ                              （１−９）          ５％
３−ＨＨＢ−Ｃ                              （１−９）          ５％
３−ＨＨＢ（Ｆ）−Ｃ                        （１−９）        １４％
３−ＨＨＸＢ（Ｆ，Ｆ）−Ｆ                  （１−１３）        １％
２−ＨＢＢ−Ｆ                              （１−１６）        ５％
３−ＨＢＢ−Ｆ                              （１−１６）        ５％
５−ＨＢＢ−Ｆ                              （１−１６）        ５％
３−ＨＢＢ（Ｆ）−Ｆ                        （１−１６）        ４％
３−ＨＢ−Ｏ２                              （２−２）        １５％
３−ＢＢ（２Ｆ，５Ｆ）Ｂ−３                （２−１３）        ７％
ＮＩ＝８９．３℃；Ｔｃ＜−３０℃；Δｎ＝０．１７１；Δε＝９．５；Ｖｔｈ＝１．８７Ｖ．【０１７８】
［組成物（Ｍ２）］
３−ＢＢ（Ｆ，Ｆ）ＸＢ（Ｆ，Ｆ）−Ｆ        （１−２８）      １３％
３−ＢＢ（Ｆ，Ｆ）ＸＢ（Ｆ）Ｂ（Ｆ，Ｆ）−Ｆ（１−４２）      １３％
３−ＨＢ−Ｏ２                              （２−２）        １０％
７−ＨＢ−１                                （２−２）          ４％
１−ＢＢ−３                                （２−３）        １０％
２−ＢＢ（Ｆ）Ｂ−３                        （２−１２）        ５％
２−ＢＢ（Ｆ）Ｂ−５                        （２−１２）        ７％
３−ＢＢ（Ｆ）Ｂ−５                        （２−１２）        ７％
３−ＢＢ（２Ｆ，５Ｆ）Ｂ−３                （２−１３）        ８％
５−ＨＢＢ（Ｆ）Ｂ−２                      （２−２１）      １２％
５−ＨＢＢ（Ｆ）Ｂ−３                      （２−２１）      １１％
ＮＩ＝１０３．４℃；Ｔｃ＜−２０℃；Δｎ＝０．２０２；Δε＝６．０；Ｖｔｈ＝２．４６Ｖ．【０１７９】
［組成物（Ｍ３）］
３−ＨＨＢ（Ｆ，Ｆ）−Ｆ                    （１−９）          ８％
２−ＨＨＢ（Ｆ）−Ｆ                        （１−９）        １５％
３−ＨＨＢ（Ｆ）−Ｆ                        （１−９）        １５％
５−ＨＨＢ（Ｆ）−Ｆ                        （１−９）        １５％
３−ＨＨＢ−Ｆ                              （１−９）          ５％
３−ＨＨ−４                                （２−１）        １２％
３−ＨＢ−Ｏ２                              （２−２）        １０％
３−ＨＨＥＢＨ−３                          （２−１９）        ７％
３−ＨＨＥＢＨ−４                          （２−１９）        ７％
３−ＨＨＥＢＨ−５                          （２−１９）        ６％
ＮＩ＝１３９．７℃；Ｔｃ＜−１０℃；Δｎ＝０．０８１；Δε＝２．９；Ｖｔｈ＝２．５５Ｖ．【０１８０】
［組成物（Ｍ４）］
２−ＨＢＢ−Ｆ                              （１−１６）        ４％
３−ＨＢＢ−Ｆ                              （１−１６）        ４％
５−ＨＢＢ−Ｆ                              （１−１６）        ３％
３−ＢＢ（Ｆ）Ｂ（Ｆ，Ｆ）ＸＢ（Ｆ，Ｆ）−Ｆ（１−４１）        ３％
３−ＢＢ（Ｆ，Ｆ）ＸＢ（Ｆ）Ｂ（Ｆ，Ｆ）−Ｆ（１−４２）        ９％
３−ＨＨ−Ｖ                                （２−１）        １２％
３−ＨＢ−Ｏ２                              （２−２）        １３％
３−ＨＨＢ−１                              （２−９）          ４％
３−ＨＨＢ−Ｏ１                            （２−９）          ３％
Ｖ−ＨＨＢ−１                              （２−９）          ８％
２−ＢＢ（Ｆ）Ｂ−５                        （２−１２）        ５％
３−ＢＢ（Ｆ）Ｂ−５                        （２−１２）      １０％
５−ＨＢＢ（Ｆ）Ｂ−２                      （２−２１）      １１％
５−ＨＢＢ（Ｆ）Ｂ−３                      （２−２１）      １１％
ＮＩ＝１３９．６℃；Ｔｃ＜−２０℃；Δｎ＝０．１６７；Δε＝２．９；Ｖｔｈ＝３．３７Ｖ．【０１８１】
［組成物（Ｍ５）］
３−ＢＢ（Ｆ，Ｆ）ＸＢ（Ｆ，Ｆ）−Ｆ        （１−２８）      １２％
３−ＢＢ（Ｆ）Ｂ（Ｆ，Ｆ）ＸＢ（Ｆ，Ｆ）−Ｆ（１−４１）        ３％
４−ＢＢ（Ｆ）Ｂ（Ｆ，Ｆ）ＸＢ（Ｆ，Ｆ）−Ｆ（１−４１）        ６％
３−ＢＢ（Ｆ，Ｆ）ＸＢ（Ｆ）Ｂ（Ｆ，Ｆ）−Ｆ（１−４２）      １３％
２−ＨＨ−３                                （２−１）        １２％
３−ＨＢ−Ｏ２                              （２−２）          ７％
３−ＨＨＢ−１                              （２−９）          ７％
３−ＨＨＢ−Ｏ１                            （２−９）          ４％
３−ＨＢＢ−２                              （２−１０）        ５％
２−ＢＢ（Ｆ）Ｂ−３                        （２−１２）        ８％
２−ＢＢ（Ｆ）Ｂ−５                        （２−１２）        ８％
３−ＢＢ（Ｆ）Ｂ−５                        （２−１２）        ８％
３−ＢＢ（２Ｆ，５Ｆ）Ｂ−３                （２−１３）        ７％
ＮＩ＝９０．７℃；Ｔｃ＜−２０℃；Δｎ＝０．１７０；Δε＝８．６；Ｖｔｈ＝１．８８Ｖ．【０１８２】
［組成物（Ｍ６）］
２−ＢＢ−Ｃ                                （１−２）        １５％
５−ＢＢ−Ｃ                                （１−２）        １５％
２−ＢＥＢ−Ｃ                              （１−８）        １０％
２−ＢＥＢ（Ｆ）−Ｃ                        （１−８）          ５％
２−ＨＨＢ（Ｆ）−Ｃ                        （１−９）        １０％
３−ＨＨＢ（Ｆ）−Ｃ                        （１−９）        １５％
３−ＨＨＸＢ（Ｆ，Ｆ）−Ｆ                  （１−１３）        １％
３−ＨＢＢ−２                              （２−１０）        ９％
３−ＢＢ（２Ｆ，５Ｆ）Ｂ−３                （２−１３）        ７％
５−ＨＢＢ（Ｆ）Ｂ−２                      （２−２１）      １３％
ＮＩ＝１１４．２℃；Ｔｃ＜−２０℃；Δｎ＝０．２０２；Δε＝１６．１；Ｖｔｈ＝１．５２Ｖ．【０１８３】
［組成物（Ｍ７）］
２−ＨＢ（Ｆ）−Ｃ                          （１−１）        １０％
３−ＨＢ（Ｆ）−Ｃ                          （１−１）          ９％
２−ＨＨＢ（Ｆ）−Ｆ                        （１−９）          ６％
３−ＨＨＢ（Ｆ）−Ｆ                        （１−９）          ６％
５−ＨＨＢ（Ｆ）−Ｆ                        （１−９）          ６％
２−ＨＨＢ（Ｆ）−Ｃ                        （１−９）          ６％
３−ＨＨＢ（Ｆ）−Ｃ                        （１−９）          ６％
３−ＨＨＢ−Ｆ                              （１−９）          ４％
３−ＨＥＢ−Ｏ４                            （２−４）          ６％
４−ＨＥＢ−Ｏ２                            （２−４）          ４％
５−ＨＥＢ−Ｏ１                            （２−４）          ４％
３−ＨＥＢ−Ｏ２                            （２−４）          ３％
５−ＨＥＢ−Ｏ２                            （２−４）          ３％
３−ＨＨＢ−３                              （２−９）        １０％
２−ＨＨＢ−１                              （２−９）          ５％
３−ＨＨＢ−１                              （２−９）          ８％
３−ＨＨＢ−Ｏ１                            （２−９）          ４％
ＮＩ＝１０２.０℃；Ｔｃ＜−４０℃；Δｎ＝０．０９６；Δε＝６．７；Ｖｔｈ＝１．９２Ｖ．【０１８４】
［組成物（Ｍ８）］
３−ＰｙＢ（Ｆ）−Ｆ                        （１−３）          ５％
２−ＨＨＢ（Ｆ）−Ｃ                        （１−９）          ８％
３−ＨＨＢ（Ｆ）−Ｃ                        （１−９）          ８％
３−ＢＢ（Ｆ）Ｂ（Ｆ，Ｆ）−Ｆ              （１−２４）        ６％
４−ＢＢ（Ｆ）Ｂ（Ｆ，Ｆ）ＸＢ（Ｆ，Ｆ）−Ｆ（１−４１）        ７％
２−ＢＴＢ−Ｏ１                            （２−６）          ６％
３−ＢＴＢ−Ｏ１                            （２−６）          ６％
４−ＢＴＢ−Ｏ１                            （２−６）          ６％
４−ＢＴＢ−Ｏ２                            （２−６）          ６％
５−ＢＴＢ−Ｏ１                            （２−６）          ５％
２−ＢＴＢ−１                              （２−６）          ７％
２−ＢＴＢ−３                              （２−６）          ６％
３−ＨＢ（Ｆ）ＴＢ−２                      （２−１６）      １０％
３−ＨＢ（Ｆ）ＴＢ−３                      （２−１６）      １１％
３−ＨＢＰＹ−２                            （２−１７）        ３％
ＮＩ＝９２．１℃；Ｔｃ＜−２０℃；Δｎ＝０．２２８；Δε＝７．４；Ｖｔｈ＝１．９０Ｖ．【０１８５】
［組成物（Ｍ９）］
７−ＨＢ（Ｆ）−Ｆ                          （１−１）          ３％
３−ＨＢ−Ｃｌ                              （１−１）          ３％
５−ｐｙＢ−Ｆ                              （１−３）          ３％
２−ＨＨＢ（Ｆ）−Ｃ                        （１−９）          ３％
３−ＨＨＢ（Ｆ）−Ｃ                        （１−９）          ４％
３−ＨＢ（Ｆ）Ｂ（Ｆ，Ｆ）−Ｆ              （１−１７）        ４％
３−Ｈ２ＢＢ（Ｆ）−Ｆ                      （１−１８）        ３％
４−ＢＢ（Ｆ）Ｂ（Ｆ，Ｆ）ＸＢ（Ｆ，Ｆ）−Ｆ（１−４１）        ３％
３−ＢＢ（２Ｆ，３Ｆ）ＢＸＢ（Ｆ，Ｆ）−Ｆ  （１−４７）        ３％
５−ＨＢ−Ｏ２                              （２−２）          ５％
３−ＢＴＢ−Ｏ１                            （２−６）          ６％
４−ＢＴＢ−Ｏ１                            （２−６）          ６％
４−ＢＴＢ−Ｏ２                            （２−６）          ６％
２−ＢＴＢ−３                              （２−６）          ３％
２−ＢＰＹ−２                              （２−７）          ３％
２−ＢＰＹ−３                              （２−７）          ３％
２−ＢＰＹ−４                              （２−７）          ３％
４−ＨＨＥＨ−５                            （２−８）          ３％
２−Ｂ２ＢＢ−３                            （２−１４）        ５％
３−ＨＢ（Ｆ）ＴＢ−２                      （２−１６）      １０％
３−ＨＢ（Ｆ）ＴＢ−３                      （２−１６）        ８％
３−ＨＢＰＹ−２                            （２−１７）        ３％
２−ＨＢＰＹ−３                            （２−１７）        ３％
５−ＨＢ（Ｆ）ＢＨ−３                      （２−２０）        ４％
ＮＩ＝９０．３℃；Δｎ＝０．１９２；Δε＝５．０；Ｖｔｈ＝２．２９Ｖ．【０１８６】
［組成物（Ｍ１０）］
７−ＨＢ（Ｆ，Ｆ）−Ｆ                      （１−１）          ３％
３−ＨＢ−Ｃ                                （１−１）          ３％
５−ＨＢ−Ｃ                                （１−１）          ３％
２−ＢＢ−Ｃ                                （１−２）        １０％
５−ＢＢ−Ｃ                                （１−２）        １０％
５−ＨＥＢ−Ｆ                              （１−６）          ３％
５−ＨＸＢ（Ｆ，Ｆ）−Ｆ                    （１−７）          ５％
２−ＢＥＢ−Ｃ                              （１−８）          ３％
２−ＢＥＢ（Ｆ）−Ｃ                        （１−８）          ５％
３−ＨＨＢ（Ｆ）−Ｆ                        （１−９）          ６％
３−ＨＨＢ−Ｃｌ                            （１−９）          ３％
３−ＨＨＸＢ（Ｆ，Ｆ）−Ｆ                  （１−１３）        ３％
４−ＨＨ２ＢＢ（Ｆ，Ｆ）−Ｆ                （１−３９）        ３％
１−ＢＢ−５                                （２−３）          ２％
４−ＢＴＢ−Ｏ２                            （２−６）          ３％
３−ＨＢＢ−２                              （２−１０）        ６％
Ｖ−ＨＢＢ−２                              （２−１０）        ３％
５−Ｂ（Ｆ）ＢＢ−２                        （２−１１）        ３％
３−ＢＢ（２Ｆ，５Ｆ）Ｂ−３                （２−１３）        ７％
５−ＨＢＢ（Ｆ）Ｂ−２                      （２−２１）      １３％
３−ＨＢＢＨ−５                            （２−２２）        ３％
ＮＩ＝１１４．２℃；Δｎ＝０．１９４；Δε＝１３．９；Ｖｔｈ＝１．６５Ｖ．【０１８７】
［組成物（Ｍ１１）］
７−ＨＢＢ（Ｆ）−Ｆ                        （１−１６）        ３％
３−ＨＢＢ（Ｆ，Ｆ）−Ｆ                    （１−１６）        ３％
５−ＨＢＢ（Ｆ，Ｆ）−Ｆ                    （１−１６）        ３％
３−ＢＢ（Ｆ，Ｆ）Ｂ−Ｆ                    （１−２５）        ４％
３−ＢＢ（Ｆ，Ｆ）ＸＢ（Ｆ，Ｆ）−Ｆ        （１−２８）      １２％
３−ＢＢ（Ｆ，Ｆ）ＸＢ（Ｆ）−ＯＣＦ３      （１−２８）        ６％
２−ＨＨＢＢ（Ｆ，Ｆ）−Ｆ                  （１−２９）        ３％
３−ＨＨＢＢ（Ｆ，Ｆ）−Ｆ                  （１−２９）        ３％
３−ＢＢ（Ｆ）Ｂ（Ｆ，Ｆ）ＸＢ（Ｆ）−Ｆ    （１−４１）        ３％
３−ＢＢ（Ｆ）Ｂ（Ｆ，Ｆ）ＸＢ（Ｆ）Ｂ（Ｆ，Ｆ）−Ｆ
（１−４３）        ４％
３−ＢＢ（２Ｆ，３Ｆ）ＸＢ（Ｆ，Ｆ）−Ｆ    （１−４４）        ３％
３−ＨＢ−Ｏ２                              （２−２）          ５％
１Ｏ−ＢＥＢ−５                            （２−５）          ３％
３−ＨＨＥＨ−３                            （２−８）          ３％
２−ＢＢ（Ｆ）Ｂ−３                        （２−１２）        ３％
２−ＢＢ（Ｆ）Ｂ−５                        （２−１２）        ６％
３−ＢＢ（Ｆ）Ｂ−２Ｖ                      （２−１２）        ６％
３−ＢＢ（２Ｆ，５Ｆ）Ｂ−３                （２−１３）        ５％
３−ＨＢＰＹ−３                            （２−１７）        ５％
４−ＨＢＰＹ−３                            （２−１７）        ４％
５−ＨＢＢ（Ｆ）Ｂ−２                      （２−２１）        ３％
５−ＨＢＢ（Ｆ）Ｂ−３                      （２−２１）      １０％
ＮＩ＝１１５．６℃；Δｎ＝０．１９８；Δε＝７．８；Ｖｔｈ＝２．３１Ｖ．【０１８８】
［組成物（Ｍ１２）］
５−ＨＢ−Ｃｌ                              （１−１）          ３％
５−Ｈ２Ｂ（Ｆ）−Ｆ                        （１−５）          ３％
５−ＨＨＢ（Ｆ，Ｆ）−Ｆ                    （１−９）          ３％
３−ＨＨＢ−ＯＣＦ３                        （１−９）          ３％
３−ＢＢ（Ｆ，Ｆ）ＸＢ（Ｆ，Ｆ）−Ｆ        （１−２８）        ６％
３−ＧＢ（Ｆ）Ｂ（Ｆ，Ｆ）ＸＢ（Ｆ，Ｆ）−Ｆ
（１−３６）        ３％
５−ＧＢ（Ｆ）Ｂ（Ｆ，Ｆ）ＸＢ（Ｆ，Ｆ）−Ｆ（１−３６）        ３％
４−ＧＢＢ（Ｆ，Ｆ）ＸＢ（Ｆ，Ｆ）−Ｆ      （１−３７）        ３％
３−ＢＢ（Ｆ）Ｂ（Ｆ，Ｆ）ＸＢ（Ｆ，Ｆ）−Ｆ（１−４１）        ３％
４−ＢＢ（Ｆ）Ｂ（Ｆ，Ｆ）ＸＢ（Ｆ，Ｆ）−Ｆ（１−４１）        ６％
３−ＢＢ（Ｆ，Ｆ）ＸＢ（Ｆ）Ｂ（Ｆ，Ｆ）−Ｆ（１−４２）        ３％
２−ＨＨ−５                                （２−１）          ３％
３−ＨＨ−５                                （２−１）          ３％
１Ｖ２−ＨＨ−３                            （２−１）          ４％
２Ｏ−ＢＰＹ−２                            （２−７）          ３％
３−ＨＨＢ−Ｏ１                            （２−９）          ４％
１−ＢＢ（Ｆ）Ｂ−２Ｖ                      （２−１２）        ８％
２−ＢＢ（Ｆ）Ｂ−２Ｖ                      （２−１２）        ７％
３−ＢＢ（Ｆ）Ｂ−２Ｖ                      （２−１２）        ７％
２−ＢＢ（２Ｆ，５Ｆ）Ｂ−２                （２−１３）        ３％
３−ＢＢ（２Ｆ，５Ｆ）Ｂ−３                （２−１３）        ３％
２−Ｂ２ＢＢ−３                            （２−１４）        ３％
３−Ｂ２ＢＴＢ−２                          （２−１５）        ３％
３−ＨＢ（Ｆ）ＨＨ−５                      （２−１８）        ３％
５−ＨＢＢ（Ｆ）Ｂ−２                      （２−２１）        ３％
５−ＢＢ（２Ｆ）ＢＢｍ−２                  （２−２３）        ４％
ＮＩ＝１０８．９℃；Δｎ＝０．１９０；Δε＝８．５；Ｖｔｈ＝１．９０Ｖ．【０１８９】
［組成物（Ｍ１３）］
７−ＨＢ−Ｃ                                （１−１）          ３％
５−ＨＢ（Ｆ）−Ｃ                          （１−１）          ３％
５−ｐｙＢ（Ｆ）−Ｆ                        （１−３）          ３％
３−ＧＢ−Ｃ                                （１−４）          ３％
４−ＧＢ−Ｃ                                （１−４）          ３％
４−ＨＨＢ−Ｃ                              （１−９）          ３％
５−ＨＨＢ−Ｃ                              （１−９）          ３％
３−ＢＢ（Ｆ）Ｂ（Ｆ，Ｆ）−ＣＦ３          （１−２４）        ３％
５−ＧＢＢ（Ｆ，Ｆ）ＸＢ（Ｆ，Ｆ）−Ｆ      （１−３７）        ３％
３−ＨＨＥＢＢ−Ｆ                          （１−４０）        ４％
３−Ｂ（２Ｆ，３Ｆ）ＢＸＢ（Ｆ，Ｆ）−Ｆ    （１−４５）        ３％
３−ＨＨ−Ｖ１                              （２−１）          ３％
３−ＨＨ−ＶＦＦ                            （２−１）          ３％
１−ＢＴＢ−３                              （２−６）          ５％
２−ＢＴＢ−１                              （２−６）          ６％
２−ＢＰＹ−２                              （２−７）          ３％
２−ＢＰＹ−３                              （２−７）          ３％
２−ＢＰＹ−４                              （２−７）          ３％
Ｖ２−ＨＨＢ−１                            （２−９）          ３％
ＶＦＦ−ＨＨＢ−１                          （２−９）          ３％
ＶＦＦ２−ＨＨＢ−１                        （２−９）          ３％
３−ＨＢ（Ｆ）ＴＢ−２                      （２−１６）        ９％
３−ＨＢ（Ｆ）ＴＢ−３                      （２−１６）        ８％
３−ＨＢ（Ｆ）ＴＢ−４                      （２−１６）        ６％
４−ＨＢＰＹ−２                            （２−１７）        ３％
３−ＨＢＢ（２Ｆ，３Ｆ）−Ｏ２              （３−１０）        ５％
ＮＩ＝９８．６℃；Δｎ＝０．１８１；Δε＝５．５；Ｖｔｈ＝２．０２Ｖ．【０１９０】
［組成物（Ｍ１４）］
４−ＢＢ−Ｃ                                （１−２）        １０％
５−ＨＥＢ（Ｆ，Ｆ）−Ｆ                    （１−６）          ３％
２−ＢＥＢ−Ｃ                              （１−８）        １０％
５−ＢＥＢ（Ｆ）−Ｃ                        （１−８）          ５％
３−ＨＨＢ（Ｆ）−Ｆ                        （１−９）          ９％
５−ＨＢＢ−Ｃ                              （１−１６）      １０％
５−ＨＢＥＢ（Ｆ，Ｆ）−Ｆ                  （１−２０）        ３％
３−ＧＢ（Ｆ）Ｂ（Ｆ）−Ｆ                  （１−２１）        ３％
３−ｐｙＢＢ−Ｆ                            （１−２６）        ３％
５−ＨＨＢＢ（Ｆ，Ｆ）−Ｆ                  （１−２９）        ３％
３−ＧＢＢ（Ｆ）Ｂ（Ｆ，Ｆ）−Ｆ            （１−３２）        ３％
３−ＨＢＢＸＢ（Ｆ，Ｆ）−Ｆ                （１−３３）        ３％
３−ＨＢＢ（Ｆ，Ｆ）ＸＢ（Ｆ，Ｆ）−Ｆ      （１−３４）        ３％
３−ｄｈＢＢ（Ｆ，Ｆ）ＸＢ（Ｆ，Ｆ）−Ｆ    （１−３５）        ３％
１Ｖ２−ＨＨ−１                            （２−１）          ３％
Ｖ−ＨＨ−Ｖ１                              （２−１）          ４％
Ｖ２−ＨＨＢ−１                            （２−９）          ３％
Ｖ−ＨＢＢ−２                              （２−１０）        ４％
２−ＢＢ（２Ｆ，５Ｆ）Ｂ−２                （２−１３）        ４％
５−ＨＢＢ（Ｆ）Ｂ−３                      （２−２１）        ５％
３−ＨＢＢＨ−５                            （２−２２）        ３％
１Ｏ１−ＨＢＢＨ−５                        （−）              ３％
ＮＩ＝１３６．８℃；Δｎ＝０．１９１；Δε＝１７．０；Ｖｔｈ＝１．３４Ｖ．【０１９１】
［組成物（Ｍ１５）］
２−ＨＨＢ（Ｆ，Ｆ）−Ｆ                    （１−９）          ３％
３−ＨＨＥＢ−Ｆ                            （１−１０）        ３％
５−ｐｙＢＢ−Ｆ                            （１−２６）        ３％
３−ＢＢＸＢ（Ｆ，Ｆ）−Ｆ                  （１−２７）        ４％
３−ＢＢ（Ｆ，Ｆ）ＸＢ（Ｆ，Ｆ）−Ｆ        （１−２８）        ６％
３−ＧＢ（Ｆ）Ｂ（Ｆ）Ｂ（Ｆ）−Ｆ          （１−３１）        ３％
５−ＨＢＢＸＢ（Ｆ，Ｆ）−Ｆ                （１−３３）        ４％
３−ＢＢ（Ｆ）Ｂ（Ｆ，Ｆ）ＸＢ（Ｆ）−Ｆ    （１−４１）        ７％
３−ＢＢ（Ｆ，Ｆ）ＸＢ（Ｆ）Ｂ（Ｆ，Ｆ）−Ｆ（１−４２）        ５％
３−ＢＢ（Ｆ）Ｂ（Ｆ，Ｆ）ＸＢ（Ｆ）Ｂ（Ｆ，Ｆ）−Ｆ
（１−４３）        ４％
３−ＢＢ（２Ｆ，３Ｆ）ＢＸＢ（Ｆ，Ｆ）−Ｆ  （１−４７）        ４％
２−ＨＨ−３                                （２−１）          ５％
３−ＨＢ−Ｏ２                              （２−２）          ５％
３−ＨＨＢ−１                              （２−９）          ４％
３−ＨＨＢ−Ｏ１                            （２−９）          ４％
３−ＨＢＢ−２                              （２−１０）        ５％
２−ＢＢ（Ｆ）Ｂ−３                        （２−１２）        ８％
２−ＢＢ（Ｆ）Ｂ−５                        （２−１２）        ８％
３−ＢＢ（Ｆ）Ｂ−５                        （２−１２）        ８％
３−ＢＢ（２Ｆ，５Ｆ）Ｂ−３                （２−１３）        ７％
ＮＩ＝１１０．５℃；Δｎ＝０．１８９；Δε＝８．８；Ｖｔｈ＝１．８０Ｖ．【０１９２】
［組成物（Ｍ１６）］
３−ＨＨＥＢ（Ｆ，Ｆ）−Ｆ                  （１−１０）        ３％
２−ＨＢＢ−Ｆ                              （１−１６）        ３％
３−ＨＢＢ−Ｆ                              （１−１６）        ３％
５−ＨＢＢ−Ｆ                              （１−１６）        ３％
３−Ｈ２ＢＢ（Ｆ，Ｆ）−Ｆ                  （１−１８）        ３％
３−ＧＢ（Ｆ）Ｂ（Ｆ，Ｆ）−Ｆ              （１−２１）        ３％
３−ＧＢ（Ｆ，Ｆ）ＸＢ（Ｆ）−Ｆ            （１−２２）        ３％
３−ＧＢ（Ｆ，Ｆ）ＸＢ（Ｆ，Ｆ）−Ｆ        （１−２２）        ３％
３−ＢＢ（Ｆ）Ｂ（Ｆ，Ｆ）ＸＢ（Ｆ，Ｆ）−Ｆ（１−４１）        ３％
３−ＨＨ−Ｖ                                （２−１）        １０％
１−ＢＢ−３                                （２−３）          ５％
３−ＢＴＢ−Ｏ１                            （２−６）          ５％
４−ＢＴＢ−Ｏ１                            （２−６）          ３％
４−ＢＴＢ−Ｏ２                            （２−６）          ４％
５−ＢＴＢ−Ｏ１                            （２−６）          ４％
３−ＨＨＢ−１                              （２−９）          ４％
Ｖ−ＨＢＢ−２                              （２−１０）        ３％
２−ＢＢ（Ｆ）Ｂ−５                        （２−１２）        ４％
３−ＢＢ（Ｆ）Ｂ−５                        （２−１２）        ５％
３−ＢＢ（Ｆ）Ｂ−２Ｖ                      （２−１２）        ６％
５−ＨＢＢ（Ｆ）Ｂ−２                      （２−２１）      １０％
５−ＨＢＢ（Ｆ）Ｂ−３                      （２−２１）      １０％
ＮＩ＝１２２．９℃；Δｎ＝０．１８７；Δε＝３．５；Ｖｔｈ＝３．０９Ｖ．【０１９３】
［組成物（Ｍ１７）］
５−Ｈ２ＨＢ（Ｆ，Ｆ）−Ｆ                  （１−１１）        ３％
３−ＨＨ２Ｂ（Ｆ，Ｆ）−Ｆ                  （１−１２）        ３％
５−ＨＨ２Ｂ（Ｆ，Ｆ）−Ｆ                  （１−１２）        ３％
３−ＨＨＸＢ（Ｆ）−Ｆ                      （１−１３）        ３％
１−ＨＨＸＢ（Ｆ，Ｆ）−Ｆ                  （１−１３）        ３％
３−ＢＢ（Ｆ，Ｆ）ＸＢ（Ｆ）Ｂ（Ｆ，Ｆ）−Ｆ（１−４２）      １３％
７−ＨＢ−１                                （２−２）          ４％
５−ＨＢ−Ｏ２                              （２−２）          ８％
１−ＢＢ−３                                （２−３）        １０％
２−ＢＢ（Ｆ）Ｂ−３                        （２−１２）        ５％
２−ＢＢ（Ｆ）Ｂ−５                        （２−１２）        ７％
３−ＢＢ（Ｆ）Ｂ−５                        （２−１２）        ７％
３−ＢＢ（２Ｆ，５Ｆ）Ｂ−３                （２−１３）        ８％
５−ＨＢＢ（Ｆ）Ｂ−２                      （２−２１）      １２％
５−ＨＢＢ（Ｆ）Ｂ−３                      （２−２１）      １１％
ＮＩ＝１１６．３℃；Δｎ＝０．１９７；Δε＝４．２；Ｖｔｈ＝２．６７Ｖ．【０１９４】
［組成物（Ｍ１８）］
３−ＢＢ（Ｆ，Ｆ）ＸＢ（Ｆ，Ｆ）−Ｆ        （１−２８）      １８％
３−ＢＢ（Ｆ，Ｆ）ＸＢ（Ｆ）Ｂ（Ｆ，Ｆ）−Ｆ（１−４２）      １３％
３−ＨＢ−Ｏ２                              （２−２）        １０％
１−ＢＢ−３                                （２−３）      ９．５％
２−ＢＢ（Ｆ）Ｂ−３                        （２−１２）        ５％
２−ＢＢ（Ｆ）Ｂ−５                        （２−１２）        ７％
３−ＢＢ（Ｆ）Ｂ−５                        （２−１２）        ７％
３−ＢＢ（２Ｆ，５Ｆ）Ｂ−３                （２−１３）    ７．５％
５−ＨＢＢ（Ｆ）Ｂ−２                      （２−２１）      １２％
５−ＨＢＢ（Ｆ）Ｂ−３                      （２−２１）      １１％
ＮＩ＝１０４．４℃；Ｔｃ＜−２０℃；Δｎ＝０．２０６；Δε＝７．６；Ｖｔｈ＝２．２７Ｖ；η＝５３．２ｍＰａ・ｓ．【０１９５】
実施例において使用する重合性化合物（ＲＭ−１）から（ＲＭ−１４）を以下に示す。
2019026621.tif 000042
2019026621.tif 000043
【０１９６】
［実施例１］
液晶調光素子の作製
正の誘電率異方性を有する組成物（Ｍ１）に、光重合開始剤であるＩｒｇａｃｕｒｅ６５１（登録商標；ＢＡＳＦ）を組成物（Ｍ１）に基づいて０．３重量％の割合で添加し、混合物（Ｍ１）を調製した。６０重量％の混合物（Ｍ１）と３２重量％の重合性化合物（ＲＭ−１）と８重量％の重合性化合物（ＲＭ−５）を混合し、重合性組成物を調製した。この重合性組成物を、２枚のガラス基板の間隔（セルギャップ）が５μｍである素子へ注入した。この素子へ、３６５ｎｍの紫外線を１Ｊ照射し、液晶複合体を有する素子を作製した。この素子は不透明であった。この素子に３０Ｖの電圧を印加し、光を照射した時には透明になった。この結果から、この素子はノーマルモードであることが分かった。【０１９７】
［実施例２から実施例１４］
実施例２から実施例７では、組成物（Ｍ１）とＩｒｇａｃｕｒｅ６５１と重合性化合物（ＲＭ−１）などを使用し、実施例１と同様の手順で素子を作製した。これらの実施例では、Ｉｒｇａｃｕｒｅ６５１を組成物（Ｍ１）に基づいて０．３重量％の割合で添加した。一方、実施例８から実施例１４では、Ｉｒｇａｃｕｒｅ６５１を、組成物（Ｍ１）に基づいて１．２重量％の割合で添加した。結果を表４にまとめた。これらの素子は、電圧無印加のときは不透明であり、電圧を印加したときは透明であった。この結果から、いずれもノーマルモードであることが分かった。【０１９８】
2019026621.tif 000044
【０１９９】
組成物（Ｍ１）の代わりに組成物（Ｍ２）から組成物（Ｍ１７）を用いて、実施例１と同様の方法で重合性組成物を調製し、さらに液晶複合体を有する素子を作製することができる。これらの素子は、ノーマルモードであることが期待される。【０２００】
［実施例１５］
ヘイズ率の測定
正の誘電率異方性を有する組成物（Ｍ１）に、光重合開始剤であるＩｒｇａｃｕｒｅ６５１を組成物（Ｍ１）に基づいて０．３重量％の割合で添加し、混合物（Ｍ１）を調製した。６０重量％の混合物（Ｍ１）と３６重量％の重合性化合物（ＲＭ−１）と４重量％の重合性化合物（ＲＭ−４）を混合し、重合性組成物を調製した。この重合性組成物を、２枚のガラス基板の間隔（セルギャップ）が１５μｍである素子へ注入した。この素子へ、３６５ｎｍの紫外線を１Ｊ照射し、液晶複合体を有する素子を作製した。この素子を、入射光に対して素子が垂直になるようにヘイズメーター内へ設置した。この素子に０から７０Vの範囲の電圧を印加し、ヘイズ率を測定した。電圧無印加時のヘイズ率は７０％（不透明）であった。７０Ｖの電圧を印加した時のヘイズ率は１０％（透明）であった。【０２０１】
［実施例１６から実施例２４］
実施例１６から実施例２４では、組成物（Ｍ１）または組成物（Ｍ１８）とＩｒｇａｃｕｒｅ６５１と二種類の重合性化合物を使用し、実施例１５と同様の手順で素子を作製した。これらの組成物において、セルギャップが７μｍから１５μｍである素子を使用した。使用する重合性組成物に合わせて、適切なセルギャップを有する素子を選んだ。これらの素子についても実施例１５と同様にヘイズ率を測定した。結果を表５にまとめた。ヘイズ率には電圧依存性があった。そこで、ヘイズ率が最も小さくなった時の値を電圧と共に記載した。【０２０２】
2019026621.tif 000045
【０２０３】
［実施例２５、２６］
これらの実施例では、混合物／重合性化合物の割合を６０重量％／４０重量％から７０重量％／３０重量％に変更した。結果を表６にまとめた。【０２０４】
2019026621.tif 000046
【０２０５】
表４から表６の結果より、実施例１から実施例２６の液晶複合体はノーマルモードの液晶調光素子に適した特性を有することが分かった。一般的に、電圧無印加時には高いヘイズ率であり、電圧印加時には低いヘイズ率であることが好ましい。実施例２０または実施例２５は特に好ましいと言える。【０２０６】
液晶組成物や液晶表示素子の特性を測定するときは、通常はガラス基板の素子を用いる。液晶調光素子では、プラスチックフィルムを基板に用いることもある。そこで、基板がポリカーボネートである素子を作製し、しきい値電圧、応答時間のような特性を測定した。この測定値をガラス基板の素子の場合と比較した。その結果、二種類の測定値は、ほぼ同一であった。そこで、しきい値電圧、応答時間のような特性では、ガラス基板の素子で測定した値を記載した。
【産業上の利用可能性】
【０２０７】
本発明の液晶複合体を含有する液晶調光素子は、短い応答時間、大きな電圧保持率、低いしきい値電圧、大きなヘイズ率、長い寿命のような特性を有するので、調光窓、スマートウィンドウなどに用いることができる。
【国際調査報告】
2019026621.tif 000065
2019026621.tif 000066
2019026621.tif 000067
2019026621.tif 000068